(57)【要約】  複合フィルムは、第１の透明基板及び第１の透明基板の第１の表面に積層された第１の反射防止コーティングを含み得る。第１の反射防止コーティングは、第１のＵＶ硬化性アクリラート結合剤、光開始剤成分及び第１の反射防止コーティング中に分散したシリカナノ粒子を含み得る。第１の反射防止コーティングは、少なくとも約０．０１及び約１．３以下の比ＡＣ１ＳｉＯ２／ＡＣ１Ｂをさらに含み得る。複合フィルムは、少なくとも約９３．０％のＶＬＴ及び約３％以下のヘイズ値をさらに有し得る。
2021530728.tif 000002
【特許請求の範囲】
【請求項１】
第１の透明基板、及び
前記第１の透明基板の第１の表面に積層された第１の反射防止コーティングを含む複合フィルムであって、
前記第１の反射防止コーティングが、
第１のＵＶ硬化性アクリラート結合剤、
光開始剤成分、
前記第１の反射防止コーティング中に分散されたシリカナノ粒子、及び
少なくとも約０．０１及び約１．３以下の比ＡＣ１ＳｉＯ２／ＡＣ１Ｂを含み、ＡＣ１ＳｉＯ２が、前記第１の反射防止コーティングの総重量に対する、前記第１の反射防止コーティング中の前記シリカナノ粒子の重量パーセントでの濃度であり、ＡＣ１Ｂが、前記第１の反射防止コーティングの総重量に対する、前記第１の反射防止コーティング中の前記第１のＵＶ硬化性アクリラート結合剤の重量パーセントでの濃度であり、
前記複合フィルムが少なくとも約９３．０％のＶＬＴを有し、
前記複合フィルムが約３％以下のヘイズ値を有する、上記複合フィルム。
【請求項２】
第１の透明基板、及び
前記第１の透明基板の第１の表面に積層された第１の反射防止コーティングを含む、複合フィルムであって、
前記第１の反射防止コーティングが、
前記第１の反射防止コーティングの総重量に対して、少なくとも約４０重量％及び約９５重量％以下の濃度の第１のＵＶ硬化性アクリラート結合剤、
前記第１の反射防止コーティングの総重量に対して、少なくとも約２．０重量％及び約１０重量％以下の濃度の光開始剤成分、及び
前記第１の反射防止コーティングの総重量に対して、少なくとも約５重量％及び約６０重量％以下の濃度で前記第１の反射防止コーティング中に分散されたシリカナノ粒子を含み、
前記複合フィルムが少なくとも約９３．０％のＶＬＴを有し、
前記複合フィルムが約３％以下のヘイズ値を有する、上記複合フィルム。
【請求項３】
前記第１の反射防止コーティングが、少なくとも約５０ｎｍ及び約５００ｎｍ以下の厚さを有する、請求項１及び２のいずれか一項に記載の複合フィルム。
【請求項４】
前記第１の反射防止コーティングが、少なくとも約０．０１及び約１．３以下の比  ＡＣ１ＳｉＯ２／ＡＣ１Ｂを含み、ＡＣ１ＳｉＯ２が、前記第１の反射防止コーティングの総重量に対する、前記第１の反射防止コーティング中の前記シリカナノ粒子の重量パーセントでの濃度であり、ＡＣ１Ｂが、前記第１の反射防止コーティングの総重量に対する、前記第１の反射防止コーティング中の前記第１のＵＶ硬化性アクリラート結合剤の重量パーセントでの濃度である、請求項２に記載の複合フィルム。
【請求項５】
前記第１の反射防止コーティング中の前記第１のＵＶ硬化性アクリラート結合剤が、ＳＲ３５１ＬＶ、ＳＲ３５５、ＳＲ３９９、四官能性アクリラートモノマー、五官能性アクリラートモノマー、ペンタエリスリトールトリテトラアクリラート（ＰＥＴＩＡ）、Ｅｂｅｃｒｙ  １４０、Ｅｂｅｃｒｙｌ  １８０、多官能性オリゴマー又はＵＶ樹脂を含む、請求項１及び２のいずれか一項に記載の複合フィルム。
【請求項６】
前記第１の反射防止コーティングが、前記第１の反射防止コーティングの総重量に対して少なくとも約４０重量％及び約９５重量％以下の濃度で前記第１のＵＶ硬化性アクリラート結合剤を含む、請求項１に記載の複合フィルム。
【請求項７】
前記第１の反射防止コーティング中の前記光開始剤成分が、Ｏｍｎｉｒａｄ  １８４、Ｏｍｎｉｒａｄ  ８１９、Ｏｍｎｉｒａｄ  １１７３、ＣＰＩ  ６９７６、他の同様の光開始剤又はその任意の組合せを含む、請求項１及び２のいずれか一項に記載の複合フィルム。
【請求項８】
前記第１の反射防止コーティングが、前記第１の反射防止コーティングの総重量に対して少なくとも約５重量％及び約６０重量％以下の濃度でシリカナノ粒子を含む、請求項１に記載の複合フィルム。
【請求項９】
前記第１の反射防止コーティング中の前記シリカナノ粒子が、表面処理シリカナノ粒子である、請求項１及び２のいずれか一項に記載の反射防止コーティング。
【請求項１０】
前記第１の反射防止コーティング中の前記シリカナノ粒子が、ポリシロキサン、アクリラート又はその組合せで表面処理されている、請求項９に記載の反射防止コーティング。
【請求項１１】
前記第１の反射防止コーティング中の前記シリカナノ粒子が、概して固体シリカナノ粒子である、請求項１及び２のいずれか一項に記載の複合フィルム。
【請求項１２】
前記第１の反射防止コーティング中の前記シリカナノ粒子が、少なくとも約１ｎｍ及び約５００ｎｍ以下の平均粒径（Ｄ５０）を有する、請求項１及び２のいずれか一項に記載の複合フィルム。
【請求項１３】
前記第１の反射防止コーティングが第２のＵＶ硬化性アクリラート結合剤を含む、請求項１及び２のいずれか一項に記載の複合フィルム。
【請求項１４】
前記第１の反射防止コーティングが、前記第１の反射防止コーティングの総重量に対して少なくとも約５．０重量％及び約６０重量％以下の濃度で前記第２のＵＶ硬化性アクリラート結合剤を含む、請求項１３に記載の複合フィルム。
【請求項１５】
複合フィルムを形成する方法であって、
第１の反射防止コーティング配合物を提供するステップであって、前記第１の反射防止コーティング配合物が、
前記第１の反射防止コーティング配合物の総重量に対して、少なくとも約０．４重量％及び約５．５重量％以下の濃度の原料の第１のＵＶ硬化性アクリラート結合剤成分、
前記第１の反射防止コーティング配合物の総重量に対して、少なくとも約０．２重量％及び約２．０重量％以下の濃度の原料光開始剤成分、並びに
前記第１の反射防止コーティング配合物の総重量に対して、少なくとも約０．７重量％及び約１．９重量％以下の濃度のシリカナノ粒子を含む、上記ステップ、
前記第１の反射防止コーティング配合物を透明基板へ適用するステップ、並びに
前記反射防止コーティング配合物を乾燥させて、前記透明基板に積層された第１の反射防止コーティングを含む複合フィルムを形成するステップを含み、
前記複合フィルムが少なくとも約９３．０％のＶＬＴを有し、
前記複合フィルムが約３％以下のヘイズ値を有する、上記方法。
【発明の詳細な説明】
【技術分野】
【０００１】
本開示は、複合フィルムに関する。特に、本開示は、特定の太陽エネルギー及び光学特性を備えた反射防止コーティングを有する複合フィルムに関する。
【背景技術】
【０００２】
複合フィルムは、各種のガラス構成要素に適用される被覆材として使用され、ガラスを強化し、透過、反射及び吸収による日射の通過を制御することができる。例えば医療用フード、保護シールド、保護メガネなどの医療用ガラス構成要素への適用材及び被覆材などの、ある複合フィルムの用途では、複合フィルムは高い可視光透過率（「ＶＬＴ」）、低いヘイズ値及び低い反射率を呈する必要がある。機能のこの組合せは、特定のシステムにとってきわめて重要である。したがって、そのような用途で使用する改良された複合フィルムに対する要求が引き続き存在する。
【発明の概要】
【０００３】
第１の態様によれば、複合フィルムは、第１の透明基板及び第１の透明基板の第１の表面に積層された第１の反射防止コーティングを含み得る。第１の反射防止コーティングは、第１の紫外線（ＵＶ）硬化性アクリラート結合剤、光開始剤成分及び第１の反射防止コーティング中に分散したシリカナノ粒子を含み得る。第１の反射防止コーティングは、少なくとも約０．０１及び約１．３以下の比  ＡＣ１ＳｉＯ２／ＡＣ１Ｂをさらに含むことができ、ＡＣ１ＳｉＯ２は、第１の反射防止コーティングの総重量に対する、第１の反射防止コーティング中のシリカナノ粒子の重量パーセントでの濃度であり、ＡＣ１Ｂは、第１の反射防止コーティングの総重量に対する、第１の反射防止コーティング中の第１のＵＶ硬化性アクリラート結合剤の重量パーセントでの濃度である。複合フィルムは、少なくとも約９３．０％のＶＬＴ及び約３％以下のヘイズ値をさらに有し得る。
【０００４】
また別の態様によれば、複合フィルムは、第１の透明基板及び第１の透明基板の第１の表面に積層された第１の反射防止コーティングを含み得る複合フィルムを含み得る。第１の反射防止コーティングは、第１のＵＶ硬化性アクリラート結合剤、光開始剤成分及び第１の反射防止コーティング中に分散したシリカナノ粒子を含み得る。第１の反射防止コーティングは、第１の反射防止コーティングの総重量に対して少なくとも約４０重量％及び約９５重量％以下の濃度で、第１のＵＶ硬化性アクリラート結合剤を含み得る。第１の反射防止コーティングは、第１の反射防止コーティングの総重量に対して少なくとも約２．０重量％及び約１０重量％以下の濃度で、光開始剤成分をさらに含み得る。第１の反射防止コーティングは、第１の反射防止コーティングの総重量に対して少なくとも約５重量％及び約６０重量％以下の濃度で、シリカナノ粒子も含み得る。複合フィルムは、少なくとも約９３．０％のＶＬＴ及び約３％以下のヘイズ値をさらに有し得る。
【０００５】
なお別の態様によれば、複合フィルムを形成する方法は、第１の反射防止コーティング配合物を提供すること、第１の反射防止コーティング配合物を透明基板に塗布すること、及び第１の反射防止コーティング配合物を乾燥させて、透明基板に積層された第１の反射防止コーティングを含み得る複合フィルムを形成することを含み得る。第１の反射防止コーティング配合物は、原料の第１のＵＶ硬化性アクリラート結合剤成分、原料光開始剤成分及びシリカナノ粒子を含み得る。第１の反射防止コーティング配合物は、第１の反射防止コーティングの総重量に対して少なくとも約０．４重量％及び約５．５重量％以下の濃度で、第１の原料ＵＶ硬化性アクリラート結合剤成分を含み得る。第１の反射防止コーティング配合物は、第１の反射防止コーティング配合物の総重量に対して少なくとも約０．２重量％及び約２．０重量％以下の濃度で、原料光開始剤成分をさらに含み得る。第１の反射防止コーティング配合物は、第１の反射防止コーティングの総重量に対して少なくとも約０．７重量％及び約１．９重量％以下の濃度で、シリカナノ粒子も含み得る。複合フィルムは、少なくとも約９３．０％のＶＬＴ及び約３％以下のヘイズ値をさらに有し得る。
【０００６】
なお別の態様によれば、複合フィルムを形成する方法は、第１の反射防止コーティング配合物を提供すること、第１の反射防止コーティング配合物を透明基板に塗布すること、及び第１の反射防止コーティング配合物を乾燥させて、透明基板に積層された第１の反射防止コーティングを含み得る複合フィルムを形成することを含み得る。第１の反射防止コーティング配合物は、原料の第１のＵＶ硬化性アクリラート結合剤成分、原料光開始剤成分及びシリカナノ粒子を含み得る。当該方法によって形成された第１の反射防止コーティングは、第１のＵＶ硬化性アクリラート結合剤、光開始剤成分及び第１の反射防止コーティング中に分散したシリカナノ粒子を含み得る。第１の反射防止コーティングは、少なくとも約０．０１及び約１．３以下の比ＡＣ１ＳｉＯ２／ＡＣ１Ｂをさらに含み得て、ＡＣ１ＳｉＯ２は、第１の反射防止コーティングの総重量に対する、第１の反射防止コーティング中のシリカナノ粒子の重量パーセントでの濃度であり、ＡＣ１Ｂは、第１の反射防止コーティングの総重量に対する、第１の反射防止コーティング中の第１のＵＶ硬化性アクリラート結合剤の重量パーセントでの濃度である。複合フィルムは、少なくとも約９３．０％のＶＬＴ及び約３％以下のヘイズ値をさらに有し得る。
【０００７】
なお別の態様によれば、複合フィルムを形成する方法は、第１の反射防止コーティング配合物を提供すること、第１の反射防止コーティング配合物を透明基板に塗布すること、及び第１の反射防止コーティング配合物を乾燥させて、透明基板に積層された第１の反射防止コーティングを含み得る複合フィルムを形成することを含み得る。第１の反射防止コーティング配合物は、原料の第１のＵＶ硬化性アクリラート結合剤成分、原料光開始剤成分及びシリカナノ粒子を含み得る。当該方法によって形成された第１の反射防止コーティングは、第１のＵＶ硬化性アクリラート結合剤、光開始剤成分及び第１の反射防止コーティング中に分散したシリカナノ粒子を含み得る。当該方法によって形成された第１の反射防止コーティングは、第１の反射防止コーティングの総重量に対して少なくとも約４０重量％及び約９５重量％以下の濃度で、第１のＵＶ硬化性アクリラート結合剤を含み得る。当該方法によって形成された第１の反射防止コーティングは、第１の反射防止コーティングの総重量に対して少なくとも約２．０重量％及び約１０重量％以下の濃度で、光開始剤成分をさらに含み得る。当該方法によって形成された第１の反射防止コーティングは、第１の反射防止コーティングの総重量に対して少なくとも約５重量％及び約６０重量％以下の濃度で、シリカナノ粒子も含み得る。複合フィルムは、少なくとも約９３．０％のＶＬＴ及び約３％以下のヘイズ値をさらに有し得る。
【０００８】
実施形態は例として示され、添付図面に限定されない。
【図面の簡単な説明】
【０００９】
【図１】本明細書に記載のある実施形態による複合フィルムの一例の図を含む。
【図２】本明細書に記載のある実施形態による複合フィルムの別の例の図を含む。
【図３】本明細書に記載にある実施形態による複合フィルムの別の例の図を含む。
【図４】本明細書に記載のある実施形態による複合フィルムの別の例の図を含む。
【図５ａ】本明細書に記載のある実施形態による複合フィルムの別の例の図を含む。
【図５ｂ】本明細書に記載のある実施形態による複合フィルムの別の例の図を含む。
【図６ａ】本明細書に記載のある実施形態による複合フィルムの別の例の図を含む。
【図６ｂ】本明細書に記載のある実施形態による複合フィルムの別の例の図を含む。
【００１０】
当業者は、図の要素が簡単明瞭のために示され、必ずしも一定の縮尺で描かれていないことを認識している。
【発明を実施するための形態】
【００１１】
以下の議論は、特定の教示の実装及び実施形態に焦点を当てる。詳細な説明は、ある実施形態の説明を助けるために提供され、開示又は教示の範囲又は適用性を制限するものとして解釈されるべきでない。本明細書で提供される開示及び教示に基づいて、他の実施形態を使用できることが認識される。
【００１２】
「含む（ｃｏｍｐｒｉｓｅｓ）」、「含む（ｃｏｍｐｒｉｓｉｎｇ）」、「含む（ｉｎｃｌｕｄｅｓ）」、「含む（ｉｎｃｌｕｄｉｎｇ）」、「有する（ｈａｓ）」、「有する（ｈａｖｉｎｇ）」という用語又はその他の任意の変形は、非排他的包含を含むものとする。例えば、特徴のリストを含む方法、物品又は装置は、それらの特徴だけに必ずしも限定されないが、そのような方法、物品又は装置に明示的に列挙されない又は固有の他の特徴を含み得る。さらに、それとは反対に明示的に記述されない限り、「又は」は、包括的論理和（ｉｎｃｌｕｓｉｖｅ−ｏｒ）を示し、排他的論理和（ｅｘｃｌｕｓｉｖｅ−ｏｒ）を示さない。例えば、条件Ａ又はＢは、次のいずれか一項によって満足される：Ａは真である（又は存在する）及びＢは偽である（又は存在しない）、Ａは偽である（又は存在しない）及びＢは真である（又は存在する）、並びにＡ及びＢの両方が真である（又は存在する）。
【００１３】
また、「ａ」又は「ａｎ」の使用は、本明細書で説明される要素及び構成要素を説明するために用いられる。これは単に便宜のために、及び本発明の範囲の一般的な意味を与えるために行われる。この説明は、別途それが意味していることが明確ではない限り、１つ、少なくとも１つ又は単数形を含み、複数形も含み、逆もまた同様であることが読み取られるべきである。例えば、本明細書において単一の項目が説明される場合、１を超える項目が、単一の項目の代わりに使用され得る。同様に、本明細書において１を超える項目が説明される場合、単一の項目は、その１を超える項目に置換され得る。
【００１４】
本明細書で使用する場合、「可視光透過率」、即ち「ＶＬＴ」という用語は、複合スタック／透明基板システムを透過した、人間の目に見える（即ち３８０ｎｍから７８０ｎｍの間の波長を有する）光全体の比を示し、ＢＹＫ製のＨａｚｅ  Ｇａｒｄ装置を使用して、Ｔ−Ｈ  ＡＳＴＭ  Ｃ法に従って測定され得る。
【００１５】
本明細書で使用する場合、「ヘイズ値」という用語は、入射ビームの方向から２．５°を超えて偏向される複合フィルムを透過した光のパーセンテージを示し、ＢＹＫ製のＨａｚｅ  Ｇａｒｄ装置を使用してＴ−Ｈ  ＡＳＴＭ  Ｃ法に従って測定され得る。
【００１６】
本明細書で使用する場合、「反射率」という用語は、光源によって照射したときに複合フィルム表面から反射される可視光の測定値を示し、ＨｕｎｔｅｒＬａｂ装置を使用することによってＡＳＴＭ  Ｅ−１３４９に従って測定され得る。
【００１７】
本明細書に記載する実施形態は概して、第１の透明基板及び第１の透明基板の第１の表面に積層された第１の反射防止コーティングを含み得る複合フィルムに関する。第１の反射防止コーティングは、第１のＵＶ硬化性アクリラート結合剤、光開始剤成分及び第１の反射防止コーティング中に分散したシリカナノ粒子を含み得る。本明細書に記載の実施形態に従って形成された複合フィルムは、高いＶＬＴ、低いヘイズ値、低い反射率又はその組合せなどの特定の特性を有し得る。
【００１８】
これらの概念は、本開示の範囲を例示し、限定しない、以下に記載する実施形態を考慮してより良好に理解される。
【００１９】
図１は、本明細書に記載の実施形態による例示的な複合フィルム１００の一部の断面図の例示を含む。図１に示すように、複合フィルム１００は、第１の透明基板１１０及び第１の透明基板１１０の第１の表面１１２に積層された第１の反射防止コーティング１２０を含み得る。
【００２０】
特定の実施形態によれば、複合フィルム１００は、特定のＶＬＴを有し得る。例えば、複合フィルム１００は、少なくとも約９３．２％、例えば少なくとも約９３．４％又は少なくとも約９３．６％又は少なくとも約９３．８％又は少なくとも約９４．０％又は少なくとも約９４．２％又は少なくとも約９４．４％又は少なくとも約９４．６％又は少なくとも約９４．８％又は少なくとも約９５．０％又は少なくとも約９５．２％又は少なくとも約９５．４％又は少なくとも約９５．６％又は少なくとも約９５．８％又はさらに少なくとも約９６．０％のＶＬＴを有し得る。なお他の実施形態によれば、複合フィルム１００は、約９９．９％以下のＶＬＴを有し得る。複合フィルム１００が上記の最小値及び最大値の間の、及びそれらの値のいずれをも含む範囲内のＶＬＴを有し得ることが認識される。複合フィルム１００が上記の最小値及び最大値の間の、及びそれらの値のいずれをも含む任意の値のＶＬＴを有し得ることがさらに認識される。
【００２１】
なお他の実施形態によれば、複合フィルム１００は、特定のヘイズ値を有し得る。例えば、複合フィルム１００は、約３．０％以下、例えば約２．９％以下又は約２．８％以下又は約２．７％以下又は約２．６％以下又は約２．５％以下又は約２．４％以下又は約２．３％以下又は約２．２％以下又は約２．１％以下又は約２．０％以下又は約１．９％以下又は約１．８％以下又は約１．７％以下又は約１．６％以下又は約１．５％以下又は約１．４％以下又はさらに約１．３％以下のヘイズ値を有し得る。複合フィルム１００が上記の値のいずれをも含む範囲内のヘイズ値を有し得ることが認識される。複合フィルム１００が上記の値の間及びそれらの値のいずれをも含む任意の値のヘイズ値を有し得ることがさらに認識される。
【００２２】
また他の実施形態によれば、複合フィルム１００は、特定の反射率を有し得る。例えば、複合フィルム１００は、約７．０％以下、例えば約６．９％以下又は約６．８％以下又は約６．７％以下又は約６．６％以下又は約６．５％以下又は約６．４％以下又は約６．３％以下又は約６．２％以下又は約６．１％以下又は約６．０％以下又は約５．９％以下又は約５．８％以下又は約５．７％以下又は約５．６％以下又は約５．５％以下又は約５．４％以下又は約５．３％以下又は約５．２％以下又は約５．１％以下又は約５．０％以下の反射率を有し得る。複合フィルム１００が上記の最小値及び最大値の間の、及びそれらの値のいずれをも含む範囲内の反射率を有し得ることが認識される。複合フィルム１００が上記の最小値及び最大値の間の、及びそれらの値のいずれをも含む任意の値の反射率を有し得ることがさらに認識される。
【００２３】
なお他の実施形態によれば、第１の反射防止コーティング１２０は、特定の厚さを有し得る。例えば、第１の反射防止コーティング１２０は、少なくとも約５０ｎｍ、例えば少なくとも約６０ｎｍ又は少なくとも約７０ｎｍ又は少なくとも約８０ｎｍ又は少なくとも約９０ｎｍ又少なくとも約１００ｎｍ又は少なくとも約１１０ｎｍ又は少なくとも約１２０ｎｍ又は少なくとも約１３０ｎｍ又は少なくとも約１４０ｎｍ又は少なくとも約１５０ｎｍ又は少なくとも約１６０ｎｍ又は少なくとも約１７０ｎｍ又は少なくとも約１８０ｎｍ又は少なくとも約１９０ｎｍ又は少なくとも約２００ｎｍの厚さを有し得る。なお他の実施形態によれば、反射防止コーティング１２０は、約５００ｎｍ以下、例えば約４９０ｎｍ以下又は約４８０ｎｍ以下又は約４７０ｎｍ以下又は約４６０ｎｍ以下又は約４５０ｎｍ以下又は約４４０ｎｍ以下又は約４３０ｎｍ以下又は約４２０ｎｍ以下又は約４１０ｎｍ以下又は約４００ｎｍ以下又は約３９０ｎｍ以下又は約３８０ｎｍ以下又は約３７０ｎｍ以下又は約３６０ｎｍ以下又は約３５０ｎｍ以下又は約３４０ｎｍ以下又は約３３０ｎｍ以下又は約３２０ｎｍ以下又は約３１０ｎｍ以下又はさらには約３００ｎｍ以下の厚さを有し得る。第１の反射防止コーティング１２０が上記の最小値及び最大値の間の、及びそれらの値のいずれをも含む範囲内の厚さを有し得ることが認識される。第１の反射防止コーティング１２０が上記の最小値及び最大値の間の、及びそれらの値のいずれをも含む任意の値の厚さを有し得ることがさらに認識される。
【００２４】
なお別の実施形態によれば、第１の反射防止コーティング１２０は、特定の比  ＡＣ１ＳｉＯ２／ＡＣ１Ｂを有し得て、ＡＣ１ＳｉＯ２は、第１の反射防止コーティング１２０の総重量に対する、第１の反射防止コーティング１２０中のシリカナノ粒子の重量パーセントでの濃度であり、ＡＣ１Ｂは、第１の反射防止コーティング１２０の総重量に対する、第１の反射防止コーティング１２０中の第１のＵＶ硬化性アクリラート結合剤の重量パーセントでの濃度である。例えば、第１の反射防止コーティング１２０は、少なくとも約０．０１、例えば少なくとも約０．０５又は少なくとも約０．０７又は少なくとも約０．１又は少なくとも約０．１２又は少なくとも約０．１５又は少なくとも約０．１７又は少なくとも約０．２０又は少なくとも約０．２２又は少なくとも約０．２５又は少なくとも約０．２７又はさらに少なくとも約０．３０の比ＡＣ１ＳｉＯ２／ＡＣ１Ｂを有し得る。なお他の実施形態によれば、第１の反射防止コーティング１２０は、約１．３以下、例えば約１．２以下又は約１．１以下又は約１．０以下又は約０．９以下又は約０．８以下又は約０．７以下又は約０．６以下又はさらに約０．５以下の比ＡＣ１ＳｉＯ２／ＡＣ１Ｂを有し得る。第１の反射防止コーティング１２０が上記の最小値及び最大値の間の、及びそれらの値のいずれをも含む範囲内の比ＡＣ１ＳｉＯ２／ＡＣ１Ｂを有し得ることが認識される。第１の反射防止コーティング１２０が上記の最小値及び最大値の間の、及びそれらの値のいずれをも含む任意の値の比ＡＣ１ＳｉＯ２／ＡＣ１Ｂを有し得ることがさらに認識される。
【００２５】
また他の実施形態によれば、第１の反射防止コーティング１２０は、第１のＵＶ硬化性アクリラート結合剤を含み得る。なお他の実施形態によれば、第１の反射防止コーティング１２０中の第１のＵＶ硬化性アクリラート結合剤は、例えばＳＲ３５１ＬＶ、ＳＲ３５５、ＳＲ３９９、四官能性アクリラートモノマー、五官能性アクリラートモノマー、ペンタエリスリトールトリテトラアクリラート（ＰＥＴＩＡ）、Ｅｂｅｃｒｙ  １４０、Ｅｂｅｃｒｙｌ  １８０、多官能性オリゴマー又はＵＶ樹脂であり得る。
【００２６】
なお他の実施形態によれば、第１の反射防止コーティング１２０は、特定の濃度の第１のＵＶ硬化性アクリラート結合剤を含み得る。例えば、第１の反射防止コーティング１２０は、第１の反射防止コーティングの総重量に対して少なくとも約４０重量％、例えば少なくとも約４２重量％又は少なくとも約４４重量％又は少なくとも約４６重量％又は少なくとも約４８重量％又は少なくとも約５０重量％又は少なくとも約５２重量％又は少なくとも約５４重量％又は少なくとも約５６重量％又は少なくとも約５８重量％又はさらに少なくとも約６０重量％の第１のＵＶ硬化性アクリラート結合剤濃度を有し得る。また他の実施形態によれば、第１の反射防止コーティング１２０は、第１の反射防止コーティングの総重量に対して約９５重量％以下、例えば約９３重量％以下又は約９０重量％以下又は約８８重量％以下又は約８５重量％以下又は約８３重量％以下又は約８０重量％以下又は約７８重量％以下又は約７５重量％以下又は約７３重量％以下又はさらに約７０重量％以下の第１のＵＶ硬化性アクリラート結合剤濃度を有し得る。第１の反射防止コーティング１２０が上記の最小値及び最大値の間の、及びそれらの値のいずれをも含む範囲内の第１のＵＶ硬化性アクリラート結合剤濃度を有し得ることが認識される。第１の反射防止コーティング１２０が上記の最小値及び最大値の間の、及びそれらの値のいずれをも含む任意の値の第１のＵＶ硬化性アクリラート結合剤濃度を有し得ることがさらに認識される。
【００２７】
なお他の実施形態によれば、第１の反射防止コーティング１２０は、光開始剤成分を含み得る。なお他の実施形態によれば、第１の反射防止コーティング１２０中の光開始剤成分は、Ｏｍｎｉｒａｄ  １８４、Ｏｍｎｉｒａｄ  ８１９、Ｏｍｎｉｒａｄ  １１７３、ＣＰＩ  ６９７６、他の同様の光開始剤、又は上記の任意の組合せであり得る。
【００２８】
なお他の実施形態によれば、第１の反射防止コーティング１２０は、特定の濃度の光開始剤成分を含み得る。例えば、第１の反射防止コーティング１２０は、第１の反射防止コーティングの総重量に対して少なくとも約２重量％、例えば少なくとも約２．２重量％又は少なくとも約２．５重量％又は少なくとも約２．７重量％又は少なくとも約３．０重量％又は少なくとも約３．２重量％又は少なくとも約３．５重量％又は少なくとも約３．７重量％又は少なくとも約４．０重量％又は少なくとも約４．２重量％又は少なくとも約４．５重量％又は少なくとも約４．７重量％又は少なくとも約５．０重量％又は少なくとも約５．２重量％又はさらに少なくとも約５．５重量％の光開始剤成分濃度を有し得る。また他の実施形態によれば、第１の反射防止コーティング１２０は、第１の反射防止コーティングの総重量に対して約１０重量％以下、例えば約９．８重量％以下又は約９．５重量％以下又は約９．３重量％以下又は約９．０重量％以下又は約８．８重量％以下又は約８．５重量％以下又は約８．３重量％以下又は約８．０重量％以下又は約７．８重量％以下又は約７．５重量％以下又は約７．３重量％以下又は約７．０重量％以下又は約６．８重量％以下又はさらに約６．５重量％以下の光開始剤成分濃度を有し得る。第１の反射防止コーティング１２０が上記の最小値及び最大値の間の、及びそれらの値のいずれをも含む範囲内の光開始剤成分濃度を有し得ることが認識される。第１の反射防止コーティング１２０が上記の最小値及び最大値の間の、及びそれらの値のいずれをも含む任意の値の光開始剤成分濃度を有し得ることがさらに認識される。
【００２９】
なお他の実施形態によれば、第１の反射防止コーティング１２０は、特定の濃度のシリカナノ粒子を含み得る。例えば、第１の反射防止コーティング１２０は、第１の反射防止コーティングの総重量に対して少なくとも約５重量％、例えば少なくとも約６重量％又は少なくとも約７重量％又は少なくとも約８重量％又は少なくとも約９重量％又は少なくとも約１０重量％又は少なくとも約１１重量％又は少なくとも約１２重量％又は少なくとも約１３重量％又は少なくとも約１４重量％又は少なくとも約１５重量％又は少なくとも約１６重量％又は少なくとも約１７重量％又は少なくとも約１８重量％又は少なくとも約１９重量％又は少なくとも約２０重量％又は少なくとも約２１重量％又は少なくとも約２２重量％又は少なくとも約２３重量％又は少なくとも約２４重量％又はさらに少なくとも約２５重量％のシリカナノ粒子濃度を有し得る。また他の実施形態によれば、第１の反射防止コーティング１２０は、第１の反射防止コーティングの総重量に対して約６０重量％以下、例えば約５８重量％以下又は約５５重量％以下又は約５３重量％以下又は約５０重量％以下又は約４８重量％以下又は約４５重量％以下又は約４３重量％以下又は約４０重量％以下又は約３８重量％以下又は約３５重量％以下又は約３３重量％以下又はさらに約３０重量％以下のシリカナノ粒子濃度を有し得る。第１の反射防止コーティング１２０が上記の最小値及び最大値の間の、及びそれらの値のいずれをも含む範囲内のシリカナノ粒子濃度を有し得ることが認識される。第１の反射防止コーティング１２０が上記の最小値及び最大値の間の、及びそれらの値のいずれをも含む任意の値のシリカナノ粒子濃度を有し得ることがさらに認識される。
【００３０】
なお他の実施形態によれば、第１の反射防止コーティング１２０中のシリカナノ粒子は、表面処理シリカナノ粒子であり得る。他の実施形態によれば、第１の反射防止コーティング１２０中のシリカナノ粒子は、概して固体の球状シリカナノ粒子であり得る。
【００３１】
また他の実施形態によれば、第１の反射防止コーティング１２０は、ポリシロキサン、アクリラート又はその組合せで表面処理され得る。
【００３２】
また他の実施形態によれば、第１の反射防止コーティング１２０中のシリカナノ粒子は、特定の平均粒径（Ｄ５０）を有し得る。本明細書に記載の実施形態の目的のために、平均粒径（Ｄ５０）は、ＡＳＴＭ  Ｅ２４９０に従って測定される。ある実施形態によれば、第１の反射防止コーティング１２０中のシリカナノ粒子は、少なくとも約１ｎｍ、例えば少なくとも約２ｎｍ又は少なくとも約３ｎｍ又は少なくとも約４ｎｍ又は少なくとも約５ｎｍ又は少なくとも約６ｎｍ又は少なくとも約７ｎｍ又は少なくとも約８ｎｍ又は少なくとも約１０ｎｍ又は少なくとも約１１ｎｍ又は少なくとも約１２ｎｍ又は少なくとも約１３ｎｍ又は少なくとも約１４ｎｍ又は少なくとも約１５ｎｍ又は少なくとも約１６ｎｍ又は少なくとも約１７ｎｍ又はさらに少なくとも約１８ｎｍの平均粒径（Ｄ５０）を有し得る。他の実施形態によれば、第１の反射防止コーティング１２０中のシリカナノ粒子は、約５００ｎｍ以下、例えば約４００ｎｍ以下又は約３００ｎｍ以下又は約２００ｎｍ以下又は約１００ｎｍ以下又は約９５ｎｍ以下又は約９０ｎｍ以下又は約８５ｎｍ以下又は約８０ｎｍ以下又は約７５ｎｍ以下又は約６５ｎｍ以下又は約６０ｎｍ以下又は約５５ｎｍ以下又は約５０ｎｍ以下又は約４５ｎｍ以下又は約４０ｎｍ以下又は約３５ｎｍ以下又は約３０ｎｍ以下又は約２５ｎｍ以下の平均粒径（Ｄ５０）を有し得る。第１の反射防止コーティング１２０中のシリカナノ粒子が上記の最小値及び最大値の間の、及びそれらの値のいずれをも含む範囲内の平均粒径（Ｄ５０）を有し得ることが認識される。第１の反射防止コーティング１２０中のシリカナノ粒子が上記の最小値及び最大値の間の、及びそれらの値のいずれをも含む任意の値の平均粒径（Ｄ５０）を有し得ることがさらに認識される。
【００３３】
また他の実施形態によれば、第１の反射防止コーティング１２０は、スリップ剤をさらに含み得る。なお他の実施形態によれば、スリップ剤は、ウェットコーティング産業で使用される任意の既知のスリップ剤、例えばＴｅｇｏ  ｇｌｉｄｅ  ４１０、Ｔｅｇｏｒａｄ  ２１００、Ｔｅｇｏｒａｄ  ２３００、Ｔｅｇｏｒａｄ  ２５００、ＢＹＫ３０６、ＢＹＫ３０７及びその任意の組合せであり得る。
【００３４】
また他の実施形態によれば、第１の反射防止コーティング１２０は、特定の濃度のスリップ剤を含み得る。例えば、第１の反射防止コーティング１２０は、第１の反射防止コーティングの総重量に対して少なくとも約０．０１重量％又は少なくとも約０．５重量％又はさらに少なくとも約１．０重量％のスリップ剤濃度を有し得る。なお他の実施形態によれば、第１の反射防止コーティング１２０は、第１の反射防止コーティングの総重量に対して約５重量％以下又は約４．５重量％以下又は約４．０重量％以下のスリップ剤濃度を有し得る。第１の反射防止コーティング１２０は、上記の最小値及び最大値の間の、及びそれらの値のいずれをも含む範囲内のスリップ剤濃度を有し得ることが認識される。第１の反射防止コーティング１２０は、上記の最小値及び最大値の間の、及びそれらの値のいずれをも含む任意の値のスリップ剤濃度を有し得ることがさらに認識される。
【００３５】
また他の実施形態によれば、第１の反射防止コーティング１２０は、湿潤剤をさらに含み得る。なお他の実施形態によれば、湿潤剤は、湿式コーティング産業で使用される任意の既知の湿潤剤、例えばＢＹＫ−３７７、ＢＹＫ−ＵＶ  ３５００、Ｔｅｇｏ  ２７０、又はその任意の組合せであり得る。
【００３６】
また他の実施形態によれば、第１の反射防止コーティング１２０は、特定の濃度の湿潤剤を含み得る。例えば、第１の反射防止コーティング１２０は、第１の反射防止コーティングの総重量に対して少なくとも約０．０１重量％又は少なくとも約０．０５重量％又は少なくとも約０．１重量％の湿潤剤濃度を有し得る。なお他の実施形態によれば、第１の反射防止コーティング１２０は、第１の反射防止コーティングの総重量に対して約０．３重量％以下又は約０．２５重量％以下又はさらに約０．２重量％以下の湿潤剤濃度を有し得る。第１の反射防止コーティング１２０は、上記の最小値及び最大値の間の、及びそれらの値のいずれをも含む範囲内のスリップ剤濃度を有し得ることが認識される。第１の反射防止コーティング１２０は、上記の最小値及び最大値の間の、及びそれらの値のいずれをも含む任意の値の湿潤剤濃度を有し得ることがさらに認識される。
【００３７】
また他の実施形態によれば、第１の反射防止コーティング１２０は、表面エネルギー調整剤をさらに含み得る。さらに他の実施形態によれば、表面エネルギー調整剤は、ウェットコーティング産業で使用される任意の既知の表面エネルギー調整剤、例えば、ＢＹＫ−３１５、ＢＹＫ−３００、ＢＹＫ−３１０、ＢＹ−３７８又はその任意の組合せであり得る。
【００３８】
また他の実施形態によれば、第１の反射防止コーティング１２０は、特定の濃度の表面エネルギー調整剤を含み得る。例えば、第１の反射防止コーティング１２０は、第１の反射防止コーティングの総重量に対して少なくとも約０．０１重量％又は少なくとも約０．０５重量％又は少なくとも約０．１重量％の表面エネルギー調整剤濃度を有し得る。なお他の実施形態によれば、第１の反射防止コーティング１２０は、第１の反射防止コーティングの総重量に対して約０．３０重量％以下又は約０．２５重量％以下又はさらに約０．２重量％以下の表面エネルギー調整剤濃度を有し得る。第１の反射防止コーティング１２０は、上記の最小値及び最大値の間の、及びそれらの値のいずれをも含む範囲内の表面エネルギー調整剤濃度を有し得ることが認識される。第１の反射防止コーティング１２０は、上記の最小値及び最大値の間の、及びそれらの値のいずれをも含む任意の値の表面エネルギー調整剤濃度を有し得ることがさらに認識される。
【００３９】
また他の実施形態によれば、第１の反射防止コーティング１２０は、第２のＵＶ硬化性アクリラート結合剤をさらに含み得る。なお他の実施形態によれば、第２のＵＶ硬化性アクリラート結合剤は、ＳＲ３５１ＬＶ、ＳＲ３５５、ＳＲ３９９、四官能性アクリラートモノマー、五官能性アクリラートモノマー、ペンタエリスリトールトリテトラアクリラート（ＰＥＴＩＡ）、Ｅｂｅｃｒｙ  １４０、Ｅｂｅｃｒｙｌ  １８０、多官能性オリゴマー又はＵＶ樹脂であり得る。
【００４０】
また他の実施形態によれば、第１の反射防止コーティング１２０は、特定の濃度の第２のＵＶ硬化性アクリラート結合剤を含み得る。例えば、第１の反射防止コーティング１２０は、第１の反射防止コーティングの総重量に対して少なくとも約５．０重量％又は少なくとも約７重量％又は少なくとも約１０重量％又は少なくとも約１２重量％又は少なくとも約１５重量％又は少なくとも約１７重量％又は少なくとも約２０重量％又は少なくとも約２２重量％又はさらに少なくとも約２５重量％の第２のＵＶ硬化性アクリラート結合剤濃度を有し得る。なお他の実施形態によれば、第１の反射防止コーティング１２０は、第１の反射防止コーティングの総重量に対して約６０重量％以下又は約５８重量％以下又は約５５重量％以下又は約５３重量％以下又は約５０重量％以下又は約４８重量％以下又は約４５重量％以下又は約４３重量％以下又は約４０重量％以下の第２のＵＶ硬化性アクリラート結合剤濃度を有し得る。第１の反射防止コーティング１２０は、上記の最小値及び最大値の間の、及びそれらの値のいずれをも含む範囲内の第２のＵＶ硬化性アクリラート結合剤濃度を有し得ることが認識される。第１の反射防止コーティング１２０は、上記の最小値及び最大値の間の、及びそれらの値のいずれをも含む任意の値の第２のＵＶ硬化性アクリラート結合剤濃度を有し得ることがさらに認識される。
【００４１】
なお他の実施形態によれば、第１の透明基板１１０は、特定の厚さを有し得る。例えば、第１の透明基板１１０は、少なくとも約５ミル、例えば少なくとも約６ミル又は少なくとも約７ミル又は少なくとも約８ミル又は少なくとも約９ミル又はさらに少なくとも約１０ミルの厚さを有し得る。また他の実施形態によれば、第１の透明基板１１０は、約１５ミル以下、例えば約１４ミル以下又は約１３ミル以下又は約１２ミル以下又は約１１ミル以下の厚さを有し得る。第１の透明基板１１０の厚さが上記の最小値及び最大値の間の、及びそれらの値のいずれをも含む範囲内であり得ることが認識される。第１の透明基板１１０の厚さが上記の最小値及び最大値の間の、及びそれらの値のいずれをも含む任意の値であり得ることがさらに認識される。
【００４２】
なお他の実施形態によれば、第１の透明基板１１０は、接着剤によって共に積層された複数の透明フィルムであり得る。例えば、第１の透明基板１１０は、接着剤によって共に積層された少なくとも２枚のフィルム又は接着剤によって共に積層された少なくとも３枚のフィルム又は接着剤によって共に積層された少なくとも４枚のフィルム又は接着剤によって共に積層された少なくとも５枚のフィルム又は接着剤によって共に積層された少なくとも６枚のフィルム又は接着剤によって共に積層された少なくとも７枚のフィルム又は接着剤によって共に積層された少なくとも８枚のフィルム又は接着剤によって共に積層された少なくとも９枚のフィルム又は接着剤によって共に積層された少なくとも１０枚のフィルム又は接着剤によって共に積層された少なくとも１１枚のフィルム又は接着剤によって共に積層された少なくとも１２枚のフィルム又は接着剤によって共に積層された少なくとも１３枚のフィルム又は共に積層された少なくとも１４枚又はさらに１５枚のフィルムであり得る。
【００４３】
また他の実施形態によれば、第１の透明基板１１０は、ポリエチレンテレフタラート（ＰＥＴ）フィルムを含み得る。なお他の実施形態によれば、第１の透明基板１１０は、ＰＥＴフィルムからなり得る。他の実施形態によれば、透明基板１１０は、光学的に透明なＰＥＴフィルムを含み得る。また他の実施形態によれば、透明基板１１０は、光学的に透明なＰＥＴフィルムからなり得る。他の実施形態によれば、透明基板１１０は、単層の光学的に透明なＰＥＴフィルムを含み得る。また他の実施形態によれば、透明基板１１０は、単層の光学的に透明なＰＥＴフィルムからなり得る。
【００４４】
なお他の実施形態によれば、第１の透明基板１１０のＰＥＴフィルムは、特定の厚さを有し得る。例えば、第１の透明基板１１０のＰＥＴフィルムは、少なくとも約５ミル、例えば少なくとも約６ミル又は少なくとも約７ミル又は少なくとも約８ミル又は少なくとも約９ミル又はさらに少なくとも約１０ミルの厚さを有し得る。また他の実施形態によれば、第１の透明基板１１０のＰＥＴフィルムは、約１５ミル以下、例えば約１４ミル以下又は約１３ミル以下又は約１２ミル以下又は約１１ミル以下の厚さを有し得る。第１の透明基板１１０のＰＥＴフィルムの厚さが上記の最小値及び最大値の間の、及びそれらの値のいずれをも含む範囲内であり得ることが認識される。第１の透明基板１１０のＰＥＴフィルムの厚さが上記の最小値及び最大値の間の、及びそれらの値のいずれをも含む任意の値であり得ることがさらに認識される。
【００４５】
図２は、本明細書に記載の実施形態による別の例示的な複合フィルム２００の一部の断面図の例示を含む。図２に示すように、複合フィルム２００は、第１の透明基板２１０、第１の透明基板２１０の第１の表面２１２に積層された第１の反射防止コーティング２２０及び第１の透明基板２１０の第２の表面２１４に積層された第２の反射防止コーティング２３０を含み得る。
【００４６】
図２に示すような複合フィルム２００及び複合フィルム２００に関して記載されるすべての構成要素は、図１の対応する構成要素に関して本明細書に記載される特性のいずれをも有し得ることが認識される。特に、図２に示す複合フィルム２００、透明基板２１０及び第１の反射防止コーティング２２０の特性は、それぞれ図１に示す複合フィルム１００、透明基板１１０及び第１の反射防止コーティング１２０に関して本明細書に記載される対応する特性のいずれをも有し得る。
【００４７】
特定の実施形態によれば、複合フィルム２００は、特定のＶＬＴを有し得る。例えば、複合フィルム２００は、少なくとも約９３．２％、例えば少なくとも約９３．４％又は少なくとも約９３．６％又は少なくとも約９３．８％又は少なくとも約９４．０％又は少なくとも約９４．２％又は少なくとも約９４．４％又は少なくとも約９４．６％又は少なくとも約９４．８％又は少なくとも約９５．０％又は少なくとも約９５．２％又は少なくとも約９５．４％又は少なくとも約９５．６％又は少なくとも約９５．８％又はさらに少なくとも約９６．０％のＶＬＴを有し得る。なお他の実施形態によれば、複合フィルム２００は、約９９．９％以下のＶＬＴを有し得る。複合フィルム２００が上記の最小値及び最大値の間の、及びそれらの値のいずれをも含む範囲内のＶＬＴを有し得ることが認識される。複合フィルム２００が上記の最小値及び最大値の間の、及びそれらの値のいずれをも含む任意の値のＶＬＴを有することがさらに認識される。
【００４８】
なお他の実施形態によれば、複合フィルム２００は、特定のヘイズ値を有し得る。例えば、複合フィルム２００は、約３％以下、例えば約２．９％以下又は約２．８％以下又は約２．７％以下又は約２．６％以下又は約２．５％以下又は約２．４％以下又は約２．３％以下又は約２．２％以下又は約２．１％以下又は約２．０％以下又は約１．９％以下又は約１．８％以下又は約１．７％以下又は約１．６％以下又は約１．５％以下又は約１．４％以下又はさらに約１．３％以下のヘイズ値を有し得る。複合フィルム２００が上記の値のいずれをも含む範囲内のヘイズ値を有し得ることが認識される。複合フィルム２００が上記の値の間及びそれらの値のいずれをも含む任意の値のＶＬＴを有することがさらに認識される。
【００４９】
また他の実施形態によれば、複合フィルム２００は、特定の反射率を有し得る。例えば、複合フィルム２００は、約７．０％以下、例えば約６．９％以下又は約６．８％以下又は約６．７％以下又は約６．６％以下又は約６．５％以下又は約６．４％以下又は約６．３％以下又は約６．２％以下又は約６．１％以下又は約６．０％以下又は約５．９％以下又は約５．８％以下又は約５．７％以下又は約５．６％以下又は約５．５％以下又は約５．４％以下又は約５．３％以下又は約５．２％以下又は約５．１％以下又は約５．０％以下の反射率を有し得る。複合フィルム２００が上記の最小値及び最大値の間の、及びそれらの値のいずれをも含む範囲内の反射率を有し得ることが認識される。複合フィルム２００が上記の最小値及び最大値の間の、及びそれらの値のいずれをも含む任意の値の反射率を有し得ることがさらに認識される。
【００５０】
なお他の実施形態によれば、第２の反射防止コーティング２３０は、特定の厚さを有し得る。例えば、第２の反射防止コーティング２３０は、少なくとも約５０ｎｍ、例えば少なくとも約６０ｎｍ又は少なくとも約７０ｎｍ又は少なくとも約８０ｎｍ又は少なくとも約９０ｎｍ又少なくとも約１００ｎｍ又は少なくとも約１１０ｎｍ又は少なくとも約１２０ｎｍ又は少なくとも約１３０ｎｍ又は少なくとも約１４０ｎｍ又は少なくとも約１５０ｎｍ又は少なくとも約１６０ｎｍ又は少なくとも約１７０ｎｍ又は少なくとも約１８０ｎｍ又は少なくとも約１９０ｎｍ又はさらに少なくとも約２００ｎｍの厚さを有し得る。なお他の実施形態によれば、反射防止コーティング１２０は、約５００ｎｍ以下、例えば約４９０ｎｍ以下又は約４８０ｎｍ以下又は約４７０ｎｍ以下又は約４６０ｎｍ以下又は約４５０ｎｍ以下又は約４４０ｎｍ以下又は約４３０ｎｍ以下又は約４２０ｎｍ以下又は約４１０ｎｍ以下又は約４００ｎｍ以下又は約３９０ｎｍ以下又は約３８０ｎｍ以下又は約３７０ｎｍ以下又は約３６０ｎｍ以下又は約３５０ｎｍ以下又は約３４０ｎｍ以下又は約３３０ｎｍ以下又は約３２０ｎｍ以下又は約３１０ｎｍ以下又はさらには約３００ｎｍ以下の厚さを有し得る。第２の反射防止コーティング２３０が上記の最小値及び最大値の間の、及びそれらの値のいずれをも含む範囲内の厚さを有し得ることが認識される。第２の反射防止コーティング２３０が上記の最小値及び最大値の間の、及びそれらの値のいずれをも含む任意の値の厚さを有し得ることがさらに認識される。
【００５１】
なお別の実施形態によれば、第２の反射防止コーティング２３０は、特定の比ＡＣ２ＳｉＯ２／ＡＣ２Ｂを有し得て、ＡＣ２ＳｉＯ２は、第２の反射防止コーティング２３０の総重量に対する、第２の反射防止コーティング２３０中のシリカナノ粒子の重量パーセントでの濃度であり、ＡＣ２Ｂは、第２の反射防止コーティング２３０の総重量に対する、第２の反射防止コーティング２３０中の第１のＵＶ硬化性アクリラート結合剤の重量パーセントでの濃度である。例えば、第２の反射防止コーティング２３０は、少なくとも約０．０１、例えば少なくとも約０．０５又は少なくとも約０．０７又は少なくとも約０．１又は少なくとも約０．１２又は少なくとも約０．１５又は少なくとも約０．１７又は少なくとも約０．２０又は少なくとも約０．２２又は少なくとも約０．２５又は少なくとも約０．２７又はさらに少なくとも約０．３０の比ＡＣ２ＳｉＯ２／ＡＣ２Ｂを有し得る。なお他の実施形態によれば、第２の反射防止コーティング２３０は、約１．３以下、例えば約１．２以下又は約１．１以下又は約１．０以下又は約０．９以下又は約０．８以下又は約０．７以下又は約０．６以下又はさらに約０．５以下の比ＡＣ２ＳｉＯ２／ＡＣ２Ｂを有し得る。第２の反射防止コーティング２３０が上記の最小値及び最大値の間の、及びそれらの値のいずれをも含む範囲内の比ＡＣ２ＳｉＯ２／ＡＣ２Ｂを有し得ることが認識される。第２の反射防止コーティング２３０が上記の最小値及び最大値の間の、及びそれらの値のいずれをも含む任意の値の比ＡＣ２ＳｉＯ２／ＡＣ２Ｂを有し得ることがさらに認識される。
【００５２】
また他の実施形態によれば、第２の反射防止コーティング２３０は、第１のＵＶ硬化性アクリラート結合剤を含み得る。なお他の実施形態によれば、第２の反射防止コーティング２３０中の第１のＵＶ硬化性アクリラート結合剤は、ＳＲ３５１ＬＶ、ＳＲ３５５、ＳＲ３９９、四官能性アクリラートモノマー、五官能性アクリラートモノマー、ペンタエリスリトールトリテトラアクリラート（ＰＥＴＩＡ）、Ｅｂｅｃｒｙ  １４０、Ｅｂｅｃｒｙｌ  １８０、多官能性オリゴマー又はＵＶ樹脂であり得る。
【００５３】
なお他の実施形態によれば、第２の反射防止コーティング２３０は、特定の濃度の第１のＵＶ硬化性アクリラート結合剤を含み得る。例えば、第２の反射防止コーティング２３０は、第１の反射防止コーティングの総重量に対して少なくとも約４０重量％、例えば少なくとも約４２重量％又は少なくとも約４４重量％又は少なくとも約４６重量％又は少なくとも約４８重量％又は少なくとも約５０重量％又は少なくとも約５２重量％又は少なくとも約５４重量％又は少なくとも約５６重量％又は少なくとも約５８重量％又はさらに少なくとも約６０重量％の第１のＵＶ硬化性アクリラート結合剤濃度を有し得る。また他の実施形態によれば、第２の反射防止コーティング２３０は、第１の反射防止コーティングの総重量に対して約９５重量％以下、例えば約９３重量％以下又は約９０重量％以下又は約８８重量％以下又は約８５重量％以下又は約８３重量％以下又は約８０重量％以下又は約７８重量％以下又は約７５重量％以下又は約７３重量％以下又はさらに約７０重量％以下の第１のＵＶ硬化性アクリラート結合剤濃度を有し得る。第２の反射防止コーティング２３０が上記の最小値及び最大値の間の、及びそれらの値のいずれをも含む範囲内の第１のＵＶ硬化性アクリラート結合剤濃度を有し得ることが認識される。第２の反射防止コーティング２３０が上記の最小値及び最大値の間の、及びそれらの値のいずれをも含む任意の値の第１のＵＶ硬化性アクリラート結合剤濃度を有し得ることがさらに認識される。
【００５４】
なお他の実施形態によれば、第２の反射防止コーティング２３０は、光開始剤成分を含み得る。なお他の実施形態によれば、第２の反射防止コーティング２３０中の光開始剤成分は、Ｏｍｎｉｒａｄ  １８４、Ｏｍｎｉｒａｄ  ８１９、Ｏｍｎｉｒａｄ  １１７３、ＣＰＩ  ６９７６、他の同様の光開始剤、又は上記の任意の組合せであり得る。
【００５５】
なお他の実施形態によれば、第２の反射防止コーティング２３０は、特定の濃度の光開始剤成分を含み得る。例えば、第２の反射防止コーティング２３０は、第１の反射防止コーティングの総重量に対して少なくとも約２重量％、例えば少なくとも約２．２重量％又は少なくとも約２．５重量％又は少なくとも約２．７重量％又は少なくとも約３．０重量％又は少なくとも約３．２重量％又は少なくとも約３．５重量％又は少なくとも約３．７重量％又は少なくとも約４．０重量％又は少なくとも約４．２重量％又は少なくとも約４．５重量％又は少なくとも約４．７重量％又は少なくとも約５．０重量％又は少なくとも約５．２重量％又はさらに少なくとも約５．５重量％の光開始剤成分濃度を有し得る。また他の実施形態によれば、第２の反射防止コーティング２３０は、第１の反射防止コーティングの総重量に対して約１０重量％以下、例えば約９．８重量％以下又は約９．５重量％以下又は約９．３重量％以下又は約９．０重量％以下又は約８．８重量％以下又は約８．５重量％以下又は約８．３重量％以下又は約８．０重量％以下又は約７．８重量％以下又は約７．５重量％以下又は約７．３重量％以下又は約７．０重量％以下又は約６．８重量％以下又はさらに約６．５重量％以下の光開始剤成分濃度を有し得る。第２の反射防止コーティング２３０が上記の最小値及び最大値の間の、及びそれらの値のいずれをも含む範囲内の光開始剤成分濃度を有し得ることが認識される。第２の反射防止コーティング２３０が上記の最小値及び最大値の間の、及びそれらの値のいずれをも含む任意の値の光開始剤成分濃度を有し得ることがさらに認識される。
【００５６】
なお他の実施形態によれば、第２の反射防止コーティング２３０は、特定の濃度のシリカナノ粒子を含み得る。例えば、第２の反射防止コーティング２３０は、第１の反射防止コーティングの総重量に対して少なくとも約５重量％、例えば少なくとも約６重量％又は少なくとも約７重量％又は少なくとも約８重量％又は少なくとも約９重量％又は少なくとも約１０重量％又は少なくとも約１１重量％又は少なくとも約１２重量％又は少なくとも約１３重量％又は少なくとも約１４重量％又は少なくとも約１５重量％又は少なくとも約１６重量％又は少なくとも約１７重量％又は少なくとも約１８重量％又は少なくとも約１９重量％又は少なくとも約２０重量％又は少なくとも約２１重量％又は少なくとも約２２重量％又は少なくとも約２３重量％又は少なくとも約２４重量％又はさらに少なくとも約２５重量％のシリカナノ粒子濃度を有し得る。また他の実施形態によれば、第２の反射防止コーティング２３０は、第１の反射防止コーティングの総重量に対して約６０重量％以下、例えば約５８重量％以下又は約５５重量％以下又は約５３重量％以下又は約５０重量％以下又は約４８重量％以下又は約４５重量％以下又は約４３重量％以下又は約４０重量％以下又は約３８重量％以下又は約３５重量％以下又は約３３重量％以下又はさらに約３０重量％以下のシリカナノ粒子濃度を有し得る。第２の反射防止コーティング２３０が上記の最小値及び最大値の間の、及びそれらの値のいずれをも含む範囲内のシリカナノ粒子濃度を有し得ることが認識される。第２の反射防止コーティング２３０が上記の最小値及び最大値の間の、及びそれらの値のいずれをも含む任意の値のシリカナノ粒子濃度を有し得ることがさらに認識される。
【００５７】
なお他の実施形態によれば、第２の反射防止コーティング２３０中のシリカナノ粒子は、表面処理シリカナノ粒子であり得る。他の実施形態によれば、第２の反射防止コーティング２３０中のシリカナノ粒子は、概して固体の球状シリカナノ粒子であり得る。
【００５８】
また他の実施形態によれば、第２の反射防止コーティング２３０は、ポリシロキサン、アクリラート又はその組合せで表面処理され得る。
【００５９】
また他の実施形態によれば、第２の反射防止コーティング２３０中のシリカナノ粒子は、特定の平均粒径（Ｄ５０）を有し得る。本明細書に記載の実施形態の目的のために、平均粒径（Ｄ５０）は、ＡＳＴＭ  Ｅ２４９０に従って測定される。ある実施形態によれば、第２の反射防止コーティング２３０中のシリカナノ粒子は、少なくとも約１ｎｍ、例えば少なくとも約２ｎｍ又は少なくとも約３ｎｍ又は少なくとも約４ｎｍ又は少なくとも約５ｎｍ又は少なくとも約６ｎｍ又は少なくとも約７ｎｍ又は少なくとも約８ｎｍ又は少なくとも約１０ｎｍ又は少なくとも約１１ｎｍ又は少なくとも約１２ｎｍ又は少なくとも約１３ｎｍ又は少なくとも約１４ｎｍ又は少なくとも約１５ｎｍ又は少なくとも約１６ｎｍ又は少なくとも約１７ｎｍ又はさらに少なくとも約１８ｎｍの平均粒径（Ｄ５０）を有し得る。他の実施形態によれば、第２の反射防止コーティング２３０中のシリカナノ粒子は、約５００ｎｍ以下、例えば約４００ｎｍ以下又は約３００ｎｍ以下又は約２００ｎｍ以下又は約１００ｎｍ以下又は約９５ｎｍ以下又は約９０ｎｍ以下又は約８５ｎｍ以下又は約８０ｎｍ以下又は約７５ｎｍ以下又は約６５ｎｍ以下又は約６０ｎｍ以下又は約５５ｎｍ以下又は約５０ｎｍ以下又は約４５ｎｍ以下又は約４０ｎｍ以下又は約３５ｎｍ以下又は約３０ｎｍ以下又はさらに約２５ｎｍ以下の平均粒径（Ｄ５０）を有し得る。第２の反射防止コーティング２３０中のシリカナノ粒子が上記の最小値及び最大値の間の、及びそれらの値のいずれをも含む範囲内の平均粒径（Ｄ５０）を有し得ることが認識される。第２の反射防止コーティング２３０中のシリカナノ粒子が上記の最小値及び最大値の間の、及びそれらの値のいずれをも含む任意の値の平均粒径（Ｄ５０）を有し得ることがさらに認識される。
【００６０】
さらに他の実施形態によれば、第２の反射防止コーティング２３０は、スリップ剤をさらに含み得る。なお他の実施形態によれば、スリップ剤は、ウェットコーティング産業で使用される任意の既知のスリップ剤、例えばＴｅｇｏ  ｇｌｉｄｅ  ４１０、Ｔｅｇｏｒａｄ  ２１００、Ｔｅｇｏｒａｄ  ２３００、Ｔｅｇｏｒａｄ  ２５００、ＢＹＫ３０６、ＢＹＫ３０７及びその任意の組合せであり得る。
【００６１】
また他の実施形態によれば、第２の反射防止コーティング２３０は、特定の濃度のスリップ剤を含み得る。例えば、第２の反射防止コーティング２３０は、第１の反射防止コーティングの総重量に対して少なくとも約０．０１重量％又は少なくとも約０．５重量％又はさらに少なくとも約１．０重量％のスリップ剤濃度を有し得る。なお他の実施形態によれば、第２の反射防止コーティング２３０は、第１の反射防止コーティングの総重量に対して約５重量％以下又は約４．５重量％以下又は約４．０重量％以下のスリップ剤濃度を有し得る。第２の反射防止コーティング２３０が上記の最小値及び最大値の間の、及びそれらの値のいずれをも含む範囲内のスリップ剤濃度を有し得ることが認識される。第２の反射防止コーティング２３０が上記の最小値及び最大値の間の、及びそれらの値のいずれをも含む任意の値のスリップ剤濃度を有し得ることがさらに認識される。
【００６２】
また他の実施形態によれば、第２の反射防止コーティング２３０は、湿潤剤をさらに含み得る。なお他の実施形態によれば、湿潤剤は、湿式コーティング産業で使用される任意の既知の湿潤剤、例えばＢＹＫ−３７７、ＢＹＫ−ＵＶ  ３５００、Ｔｅｇｏ  ２７０、又はその任意の組合せであり得る。
【００６３】
また他の実施形態によれば、第２の反射防止コーティング２３０は、特定の濃度の湿潤剤を含み得る。例えば、第２の反射防止コーティング２３０は、第１の反射防止コーティングの総重量に対して少なくとも約０．０１重量％又は少なくとも約０．０５重量％又は少なくとも約０．１重量％の湿潤剤濃度を有し得る。なお他の実施形態によれば、第２の反射防止コーティング２３０は、第１の反射防止コーティングの総重量に対して約０．３重量％以下又は約０．２５重量％以下又はさらに約０．２重量％以下の湿潤剤濃度を有し得る。第２の反射防止コーティング２３０が上記の最小値及び最大値の間の、及びそれらの値のいずれをも含む範囲内のスリップ剤濃度を有し得ることが認識される。第２の反射防止コーティング２３０が上記の最小値及び最大値の間の、及びそれらの値のいずれをも含む任意の値の湿潤剤濃度を有し得ることがさらに認識される。
【００６４】
また他の実施形態によれば、第２の反射防止コーティング２３０は、表面エネルギー調整剤をさらに含み得る。さらに他の実施形態によれば、表面エネルギー調整剤は、ウェットコーティング産業で使用される任意の既知の表面エネルギー調整剤、例えば、ＢＹＫ−３１５、ＢＹＫ−３００、ＢＹＫ−３１０、ＢＹ−３７８又はその任意の組合せであり得る。
【００６５】
また他の実施形態によれば、第２の反射防止コーティング２３０は、特定の濃度の表面エネルギー調整剤を含み得る。例えば、第２の反射防止コーティング２３０は、第１の反射防止コーティングの総重量に対して少なくとも約０．０１重量％又は少なくとも約０．０５重量％又は少なくとも約０．１重量％の表面エネルギー調整剤濃度を有し得る。なお他の実施形態によれば、第２の反射防止コーティング２３０は、第１の反射防止コーティングの総重量に対して約０．３０重量％以下又は約０．２５重量％以下又はさらに約０．２重量％以下の表面エネルギー調整剤濃度を有し得る。第２の反射防止コーティング２３０が上記の最小値及び最大値の間の、及びそれらの値のいずれをも含む範囲内の表面エネルギー調整剤濃度を有し得ることが認識される。第２の反射防止コーティング２３０が上記の最小値及び最大値の間の、及びそれらの値のいずれをも含む任意の値の表面エネルギー調整剤濃度を有し得ることがさらに認識される。
【００６６】
また他の実施形態によれば、第２の反射防止コーティング２３０は、第２のＵＶ硬化性アクリラート結合剤をさらに含み得る。なお他の実施形態によれば、第２のＵＶ硬化性アクリラート結合剤は、ＳＲ３５１ＬＶ、ＳＲ３５５、ＳＲ３９９、四官能性アクリラートモノマー、五官能性アクリラートモノマー、ペンタエリスリトールトリテトラアクリラート（ＰＥＴＩＡ）、Ｅｂｅｃｒｙ  １４０、Ｅｂｅｃｒｙｌ  １８０、多官能性オリゴマー又はＵＶ樹脂であり得る。
【００６７】
また他の実施形態によれば、第２の反射防止コーティング２３０は、特定の濃度の第２のＵＶ硬化性アクリラート結合剤を含み得る。例えば、第２の反射防止コーティング２３０は、第１の反射防止コーティングの総重量に対して少なくとも約５．０重量％又は少なくとも約７重量％又は少なくとも約１０重量％又は少なくとも約１２重量％又は少なくとも約１５重量％又は少なくとも約１７重量％又は少なくとも約２０重量％又は少なくとも約２２重量％又はさらに少なくとも約２５重量％の第２のＵＶ硬化性アクリラート結合剤濃度を有し得る。なお他の実施形態によれば、第２の反射防止コーティング２３０は、第１の反射防止コーティングの総重量に対して約６０重量％以下又は約５８重量％以下又は約５５重量％以下又は約５３重量％以下又は約５０重量％以下又は約４８重量％以下又は約４５重量％以下又は約４３重量％以下又は約４０重量％以下の第２のＵＶ硬化性アクリラート結合剤濃度を有し得る。第２の反射防止コーティング２３０が上記の最小値及び最大値の間の、及びそれらの値のいずれをも含む範囲内の第２のＵＶ硬化性アクリラート結合剤濃度を有し得ることが認識される。第２の反射防止コーティング２３０が上記の最小値及び最大値の間の、及びそれらの値のいずれをも含む任意の値の第２のＵＶ硬化性アクリラート結合剤濃度を有し得ることがさらに認識される。
【００６８】
図３は、本明細書に記載の実施形態による別の例示的な複合フィルム３００の一部の断面図の例示を含む。図３に示すように、複合フィルム３００は、第１の透明基板３１０、第１の透明基板３１０の第１の表面３１２に積層された第１の反射防止コーティング３２０、第１の透明基板３１０の第２の表面３１４に積層された第２の反射防止コーティング３３０及び第１の反射防止コーティング３２０の表面３２２に積層された第１の接着剤層３４０を含み得る。
【００６９】
図３に示すような複合フィルム３００及び複合フィルム３００に関して記載されるすべての構成要素は、図１及び２の対応する構成要素に関して本明細書に記載される特性のいずれをも有し得ることが認識される。特に、図３に示す複合フィルム３００、透明基板３１０、第１の反射防止コーティング３２０及び第２の反射防止コーティング３３０の特性は、図２（図１）にそれぞれ示す複合フィルム２００（１００）、透明基板２１０（１１０）、第１の反射防止コーティング２２０（１２０）及び第２の反射防止コーティング２３０に関して本明細書に記載される対応する特性のいずれをも有し得る。
【００７０】
特定の実施形態によれば、複合フィルム３００は、特定のＶＬＴを有し得る。例えば、複合フィルム３００は、少なくとも約９３．２％、例えば少なくとも約９３．４％又は少なくとも約９３．６％又は少なくとも約９３．８％又は少なくとも約９４．０％又は少なくとも約９４．２％又は少なくとも約９４．４％又は少なくとも約９４．６％又は少なくとも約９４．８％又は少なくとも約９５．０％又は少なくとも約９５．２％又は少なくとも約９５．４％又は少なくとも約９５．６％又は少なくとも約９５．８％又はさらに少なくとも約９６．０％のＶＬＴを有し得る。なお他の実施形態によれば、複合フィルム３００は、約９９．９％以下のＶＬＴを有し得る。複合フィルム３００が上記の最小値及び最大値の間の、及びそれらの値のいずれをも含む範囲内のＶＬＴを有し得ることが認識される。複合フィルム３００が上記の最小値及び最大値の間の、及びそれらの値のいずれをも含む任意の値のＶＬＴを有することがさらに認識される。
【００７１】
なお他の実施形態によれば、複合フィルム３００は、特定のヘイズ値を有し得る。例えば、複合フィルム３００は、約３％以下、例えば約２．９％以下又は約２．８％以下又は約２．７％以下又は約２．６％以下又は約２．５％以下又は約２．４％以下又は約２．３％以下又は約２．２％以下又は約２．１％以下又は約２．０％以下又は約１．９％以下又は約１．８％以下又は約１．７％以下又は約１．６％以下又は約１．５％以下又は約１．４％以下又はさらに約１．３％以下のヘイズ値を有し得る。複合フィルム３００が上記の値のいずれをも含む範囲内のヘイズ値を有し得ることが認識される。複合フィルム３００が上記の値のいずれかの間及びそれらの値のいずれをも含む任意の値のＶＬＴを有することがさらに認識される。
【００７２】
また他の実施形態によれば、複合フィルム３００は、特定の反射率を有し得る。例えば、複合フィルム３００は、約７．０％以下、例えば約６．９％以下又は約６．８％以下又は約６．７％以下又は約６．６％以下又は約６．５％以下又は約６．４％以下又は約６．３％以下又は約６．２％以下又は約６．１％以下又は約６．０％以下又は約５．９％以下又は約５．８％以下又は約５．７％以下又は約５．６％以下又は約５．５％以下又は約５．４％以下又は約５．３％以下又は約５．２％以下又は約５．１％以下又は約５．０％以下の反射率を有し得る。複合フィルム３００が上記の最小値及び最大値の間の、及びそれらの値のいずれをも含む範囲内の反射率を有し得ることが認識される。複合フィルム３００が上記の最小値及び最大値の間の、及びそれらの値のいずれをも含む任意の値の反射率を有し得ることがさらに認識される。
【００７３】
なお他の実施形態によれば、第１の接着剤層３４０は、接着剤産業で使用するための任意の既知の感圧接着剤、例えばＡｓｈｌａｎｄ製の  Ａｒｏｓｅｔ  １４５２、Ａｒｏｓｅｔ  １４５０、Ａｒｏｓｅｔ  ６４２８、Ｄｕｒｏ−Ｔａｋ  ２２２Ａ、Ｄｕｒｏ−Ｔａｋ  ８０−１０９３又はその組合せを含み得る。
【００７４】
なお他の実施形態によれば、第１の接着剤層３４０は、特定の厚さを有し得る。例えば、第１の接着剤層３４０は、少なくとも約２μｍ、例えば少なくとも約５μｍ又は少なくとも約７μｍ又は少なくとも約１０μｍ又は少なくとも約１２μｍ又は少なくとも１５μｍ又は少なくとも約１７μｍ又はさらに少なくとも約２０μｍの厚さを有し得る。なお他の実施形態によれば、第１の接着剤層３４０は、約５０μｍ以下、例えば約４８μｍ以下又は約４５μｍ以下又は約４３μｍ以下又は約４０μｍ以下又は約３８μｍ以下又は約３５μｍ以下又は約３３μｍ以下又はさらに約３０μｍ以下の厚さを有し得る。第１の接着剤層３４０が上記の最小値及び最大値の間の、及びそれらの値のいずれをも含む範囲内の厚さを有し得ることが認識される。第１の接着剤層３４０が上記の最小値及び最大値の間の、及びそれらの値のいずれをも含む任意の値の厚さを有し得ることがさらに認識される。
【００７５】
なお他の実施形態によれば、第１の接着剤層３４０は、ナノ粒子を含み得る。なお他の実施形態によれば、第１の接着剤層３４０中のナノ粒子は、表面処理シリカナノ粒子であり得る。他の実施形態によれば、第２の反射防止コーティング３４０中のシリカナノ粒子は、概して固体の球状シリカナノ粒子であり得る。
【００７６】
また他の実施形態によれば、第１の接着剤層３４０中のナノ粒子は、特定の平均粒径（Ｄ５０）を有し得る。本明細書に記載の実施形態の目的のために、平均粒径（Ｄ５０）は、ＡＳＴＭ  Ｅ２４９０に従って測定される。ある実施形態によれば、第１の接着剤層３４０中のナノ粒子は、少なくとも約１μｍ、例えば少なくとも約２μｍ又は少なくとも約３μｍ又は少なくとも約４μｍ又は少なくとも約５μｍ又は少なくとも約６μｍ又は少なくとも約７μｍ又は少なくとも約８μｍ又は少なくとも約１０μｍ又は少なくとも約１１μｍ又は少なくとも約１２μｍ又は少なくとも約１３μｍ又は少なくとも約１４μｍ又は少なくとも約１５μｍ又は少なくとも約１６μｍ又は少なくとも約１７μｍ又はさらに少なくとも約１８μｍの平均粒径（Ｄ５０）を有し得る。他の実施形態によれば、第１の接着剤層３４０中のナノ粒子は、約５００μｍ以下、例えば約４００μｍ以下又は約３００μｍ以下又は約２００μｍ以下又は約１００μｍ以下又は約９５μｍ以下又は約９０μｍ以下又は約８５μｍ以下又は約８０μｍ以下又は約７５μｍ以下又は約６５μｍ以下又は約６０  μｍ以下又は約５５  μｍ以下又は約５０  μｍ以下又は約４５  μｍ以下又は約４０  μｍ以下又は約３５  μｍ以下又は約３０  μｍ以下又はさらに約２５μｍ以下の平均粒径（Ｄ５０）を有し得る。第１の接着剤層３４０中のナノ粒子が上記の最小値及び最大値の間の、及びそれらの値のいずれをも含む範囲内の平均粒径（Ｄ５０）を有し得ることが認識される。第１の接着剤層３４０中のナノ粒子が上記の最小値及び最大値の間の、及びそれらの値のいずれをも含む任意の値の平均粒径（Ｄ５０）を有し得ることがさらに認識される。
【００７７】
図４は、本明細書に記載の実施形態による別の例示的な複合フィルム４００の一部の断面図の例示を含む。図４に示すように、複合フィルム４００は、第１の透明基板４１０、第１の透明基板４１０の第１の表面４１２に積層された第１の反射防止コーティング４２０、第１の透明基板４１０の第２の表面４１４に積層された第２の反射防止コーティング４３０、第１の反射防止コーティング４２０の表面４２２に積層された第１の接着剤層４４０及び第１の接着剤層４４０に積層された第２の透明基板４５０を含み得る。
【００７８】
図４に示すような複合フィルム４００及び複合フィルム４００に関して記載されるすべての構成要素は、図１、２及び３の対応する構成要素に関して本明細書に記載される特性のいずれをも有し得ることが認識される。特に、図４に示す複合フィルム４００、透明基板４１０、第１の反射防止コーティング４２０、第２の反射防止コーティング４３０及び第１の接着剤層４４０の特性は、それぞれ図３（図２、図１）に示す複合フィルム３００（２００、１００）、透明基板３１０（２１０、１１０）、第１の反射防止コーティング３２０（２２０、１２０）、第２の反射防止コーティング３３０（２３０）及び第１の接着剤層３４０に関して本明細書に記載される対応する特性のいずれをも有し得る。
【００７９】
特定の実施形態によれば、複合フィルム４００は、特定のＶＬＴを有し得る。例えば、複合フィルム４００は、少なくとも約９３．２％、例えば少なくとも約９３．４％又は少なくとも約９３．６％又は少なくとも約９３．８％又は少なくとも約９４．０％又は少なくとも約９４．２％又は少なくとも約９４．４％又は少なくとも約９４．６％又は少なくとも約９４．８％又は少なくとも約９５．０％又は少なくとも約９５．２％又は少なくとも約９５．４％又は少なくとも約９５．６％又は少なくとも約９５．８％又はさらに少なくとも約９６．０％のＶＬＴを有し得る。なお他の実施形態によれば、複合フィルム４００は、約９９．９％以下のＶＬＴを有し得る。複合フィルム４００が上記の最小値及び最大値の間の、及びそれらの値のいずれをも含む範囲内のＶＬＴを有し得ることが認識される。複合フィルム４００が上記の最小値及び最大値の間の、及びそれらの値のいずれをも含む任意の値のＶＬＴを有することがさらに認識される。
【００８０】
なお他の実施形態によれば、複合フィルム４００は、特定のヘイズ値を有し得る。例えば、複合フィルム４００は、約３％以下、例えば約２．９％以下又は約２．８％以下又は約２．７％以下又は約２．６％以下又は約２．５％以下又は約２．４％以下又は約２．３％以下又は約２．２％以下又は約２．１％以下又は約２．０％以下又は約１．９％以下又は約１．８％以下又は約１．７％以下又は約１．６％以下又は約１．５％以下又は約１．４％以下又はさらに約１．３％以下のヘイズ値を有し得る。複合フィルム４００が上記の値のいずれをも含む範囲内のヘイズ値を有し得ることが認識される。複合フィルム４００が上記の値の間及びそれらの値のいずれをも含む任意の値のＶＬＴを有することがさらに認識される。
【００８１】
また他の実施形態によれば、複合フィルム４００は、特定の反射率を有し得る。例えば、複合フィルム４００は、約７．０％以下、例えば約６．９％以下又は約６．８％以下又は約６．７％以下又は約６．６％以下又は約６．５％以下又は約６．４％以下又は約６．３％以下又は約６．２％以下又は約６．１％以下又は約６．０％以下又は約５．９％以下又は約５．８％以下又は約５．７％以下又は約５．６％以下又は約５．５％以下又は約５．４％以下又は約５．３％以下又は約５．２％以下又は約５．１％以下又は約５．０％以下の反射率を有し得る。複合フィルム４００が上記の最小値及び最大値の間の、及びそれらの値のいずれをも含む範囲内の反射率を有し得ることが認識される。複合フィルム４００が上記の最小値及び最大値の間の、及びそれらの値のいずれをも含む任意の値の反射率を有し得ることがさらに認識される。
【００８２】
なお他の実施形態によれば、第２の透明基板４５０は、特定の厚さを有し得る。例えば、第２の透明基板４５０は、少なくとも約５ミル、例えば少なくとも約６ミル又は少なくとも約７ミル又は少なくとも約８ミル又は少なくとも約９ミル又はさらに少なくとも約１０ミルの厚さを有し得る。また他の実施形態によれば、第２の透明基板４５０は、約１５ミル以下、例えば約１４ミル以下又は約１３ミル以下又は約１２ミル以下又は約１１ミル以下の厚さを有し得る。第２の透明基板４５０の厚さが上記の最小値及び最大値の間の、及びそれらの値のいずれをも含む範囲内であり得ることが認識される。第２の透明基板４５０の厚さが上記の最小値及び最大値の間の、及びそれらの値のいずれをも含む任意の値であり得ることがさらに認識される。
【００８３】
また他の実施形態によれば、第２の透明基板４５０は、ＰＥＴフィルムを含み得る。なお他の実施形態によれば、第２の透明基板４５０は、ＰＥＴフィルムからなり得る。他の実施形態によれば、透明基板１１０は、光学的に透明なＰＥＴフィルムを含み得る。また他の実施形態によれば、透明基板１１０は、光学的に透明なＰＥＴフィルムからなり得る。他の実施形態によれば、透明基板１１０は、単層の光学的に透明なＰＥＴフィルムを含み得る。また他の実施形態によれば、透明基板１１０は、単層の光学的に透明なＰＥＴフィルムからなり得る。
【００８４】
なお他の実施形態によれば、第２の透明基板４５０のＰＥＴフィルムは、特定の厚さを有し得る。例えば、第２の透明基板４５０のＰＥＴフィルムは、少なくとも約５ミル、例えば少なくとも約６ミル又は少なくとも約７ミル又は少なくとも約８ミル又は少なくとも約９ミル又はさらに少なくとも約１０ミルの厚さを有し得る。また他の実施形態によれば、第２の透明基板４５０のＰＥＴフィルムは、約１５ミル以下、例えば約１４ミル以下又は約１３ミル以下又は約１２ミル以下又は約１１ミル以下の厚さを有し得る。第２の透明基板４５０のＰＥＴフィルムの厚さが上記の最小値及び最大値の間の、及びそれらの値のいずれをも含む範囲内であり得ることが認識される。第２の透明基板４５０のＰＥＴフィルムの厚さが上記の最小値及び最大値の間の、及びそれらの値のいずれをも含む任意の値であり得ることがさらに認識される。
【００８５】
図５ａは、本明細書に記載の実施形態による別の例示的な複合フィルム５００の一部の断面図の例示を含む。図５ａに示すように、複合フィルム５００は、第１の透明基板５１０、第１の透明基板５１０の第１の表面５１２に積層された第１の反射防止コーティング５２０、第１の透明基板５１０の第２の表面５１４に積層された第２の反射防止コーティング５３０、第１の反射防止コーティング５２０の表面５２２に積層された第１の接着剤層５４０、第１の接着剤層５４０に積層された第２の透明基板５５０、第２の透明基板５５０の表面５５２に積層された第２の接着剤層５６０及び第２の接着剤層５６０に積層された第３の透明基板５７０を含み得る。
【００８６】
図５ａに示す複合フィルム５００及び複合フィルム５００に関して記載されるすべての構成要素は、図１、２、３及び４の対応する構成要素に関して本明細書に記載される特性のいずれをも有し得ることが認識される。特に、図５ａに示す複合フィルム５００、透明基板５１０、第１の反射防止コーティング５２０、第２の反射防止コーティング５３０、第１の接着剤層５４０及び第２の透明基板５５０の特性は、それぞれ図４（図３、図２、図１）に示す複合フィルム４００（３００、２００、１００）、透明基板４１０（３１０、２１０、１１０）、第１の反射防止コーティング４２０（３２０、２２０、１２０）、第２の反射防止コーティング４３０（３３０、２３０）、第１の接着剤層４４０（３４０）及び第２の透明基板４５０に関して本明細書に記載される対応する特性のいずれをも有し得る。
【００８７】
特定の実施形態によれば、複合フィルム５００は、特定のＶＬＴを有し得る。例えば、複合フィルム５００は、少なくとも約９３．２％、例えば少なくとも約９３．４％又は少なくとも約９３．６％又は少なくとも約９３．８％又は少なくとも約９４．０％又は少なくとも約９４．２％又は少なくとも約９４．４％又は少なくとも約９４．６％又は少なくとも約９４．８％又は少なくとも約９５．０％又は少なくとも約９５．２％又は少なくとも約９５．４％又は少なくとも約９５．６％又は少なくとも約９５．８％又はさらに少なくとも約９６．０％のＶＬＴを有し得る。なお他の実施形態によれば、複合フィルム５００は、約９９．９％以下のＶＬＴを有し得る。複合フィルム５００が上記の最小値及び最大値の間の、及びそれらの値のいずれをも含む範囲内のＶＬＴを有し得ることが認識される。複合フィルム５００が上記の最小値及び最大値の間の、及びそれらの値のいずれをも含む任意の値のＶＬＴを有することがさらに認識される。
【００８８】
なお他の実施形態によれば、複合フィルム５００は、特定のヘイズ値を有し得る。例えば、複合フィルム５００は、約３％以下、例えば約２．９％以下又は約２．８％以下又は約２．７％以下又は約２．６％以下又は約２．５％以下又は約２．４％以下又は約２．３％以下又は約２．２％以下又は約２．１％以下又は約２．０％以下又は約１．９％以下又は約１．８％以下又は約１．７％以下又は約１．６％以下又は約１．５％以下又は約１．４％以下又はさらに約１．３％以下のヘイズ値を有し得る。複合フィルム５００が上記の値のいずれをも含む範囲内のヘイズ値を有し得ることが認識される。複合フィルム５００が上記の値の間及びそれらの値のいずれをも含む任意の値のヘイズ値を有することがさらに認識される。
【００８９】
また他の実施形態によれば、複合フィルム５００は、特定の反射率を有し得る。例えば、複合フィルム５００は、約７．０％以下、例えば約６．９％以下又は約６．８％以下又は約６．７％以下又は約６．６％以下又は約６．５％以下又は約６．４％以下又は約６．３％以下又は約６．２％以下又は約６．１％以下又は約６．０％以下又は約５．９％以下又は約５．８％以下又は約５．７％以下又は約５．６％以下又は約５．５％以下又は約５．４％以下又は約５．３％以下又は約５．２％以下又は約５．１％以下又は約５．０％以下の反射率を有し得る。複合フィルム５００が上記の最小値及び最大値の間の、及びそれらの値のいずれをも含む範囲内の反射率を有し得ることが認識される。複合フィルム５００が上記の最小値及び最大値の間の、及びそれらの値のいずれをも含む任意の値の反射率を有し得ることがさらに認識される。
【００９０】
なお他の実施形態によれば、第２の接着剤層５６０は、接着剤産業で使用するための任意の既知の感圧接着剤、例えばＡｓｈｌａｎｄ製の  Ａｒｏｓｅｔ  １４５２、Ａｒｏｓｅｔ  １４５０、Ａｒｏｓｅｔ  ６４２８、Ｄｕｒｏ−Ｔａｋ  ２２２Ａ、Ｄｕｒｏ−Ｔａｋ  ８０−１０９３又はその組合せを含み得る。
【００９１】
なお他の実施形態によれば、第２の接着剤層５６０は、特定の厚さを有し得る。例えば、第２の接着剤層５６０は、少なくとも約２μｍ、例えば少なくとも約５μｍ又は少なくとも約７μｍ又は少なくとも約１０μｍ又は少なくとも約１２μｍ又は少なくとも１５μｍ又は少なくとも約１７μｍ又はさらに少なくとも約２０μｍの厚さを有し得る。なお他の実施形態によれば、第２の接着剤層５６０は、約５０μｍ以下、例えば約４８μｍ以下又は約４５μｍ以下又は約４３μｍ以下又は約４０μｍ以下又は約３８μｍ以下又は約３５μｍ以下又は約３３μｍ以下又はさらに約３０μｍ以下の厚さを有し得る。第２の接着剤層５６０が上記の最小値及び最大値の間の、及びそれらの値のいずれをも含む範囲内の厚さを有し得ることが認識される。第２の接着剤層５６０が上記の最小値及び最大値の間の、及びそれらの値のいずれをも含む任意の値の厚さを有し得ることがさらに認識される。
【００９２】
なお他の実施形態によれば、第２の接着剤層５６０は、ナノ粒子を含み得る。なお他の実施形態によれば、第２の接着剤層５６０中のナノ粒子は、表面処理シリカナノ粒子であり得る。他の実施形態によれば、第２の反射防止コーティング５６０中のシリカナノ粒子は、概して固体の球状シリカナノ粒子であり得る。
【００９３】
また他の実施形態によれば、第２の接着剤層５６０中のナノ粒子は、特定の平均粒径（Ｄ５０）を有し得る。本明細書に記載の実施形態の目的のために、平均粒径（Ｄ５０）は、ＡＳＴＭ  Ｅ２４９０に従って測定される。ある実施形態によれば、第２の接着剤層５６０中のナノ粒子は、少なくとも約１ｎｍ、例えば少なくとも約２ｎｍ又は少なくとも約３ｎｍ又は少なくとも約４ｎｍ又は少なくとも約５ｎｍ又は少なくとも約６ｎｍ又は少なくとも約７ｎｍ又は少なくとも約８ｎｍ又は少なくとも約１０ｎｍ又は少なくとも約１１ｎｍ又は少なくとも約１２ｎｍ又は少なくとも約１３ｎｍ又は少なくとも約１４ｎｍ又は少なくとも約１５ｎｍ又は少なくとも約１６ｎｍ又は少なくとも約１７ｎｍ又はさらに少なくとも約１８ｎｍの平均粒径（Ｄ５０）を有し得る。他の実施形態によれば、第２の接着剤層５６０中のナノ粒子は、約５００ｎｍ以下、例えば約４００ｎｍ以下又は約３００ｎｍ以下又は約２００ｎｍ以下又は約１００ｎｍ以下又は約９５ｎｍ以下又は約９０ｎｍ以下又は約８５ｎｍ以下又は約８０ｎｍ以下又は約７５ｎｍ以下又は約６５ｎｍ以下又は約６０ｎｍ以下又は約５５ｎｍ以下又は約５０ｎｍ以下又は約４５ｎｍ以下又は約４０ｎｍ以下又は約３５ｎｍ以下又は約３０ｎｍ以下又は約２５ｎｍ以下の平均粒径（Ｄ５０）を有し得る。第２の接着剤層５６０中のナノ粒子が上記の最小値及び最大値の間の、及びそれらの値のいずれをも含む範囲内の平均粒径（Ｄ５０）を有し得ることが認識される。第２の接着剤層５６０中のナノ粒子が上記の最小値及び最大値の間の、及びそれらの値のいずれをも含む任意の値の平均粒径（Ｄ５０）を有し得ることがさらに認識される。
【００９４】
なお他の実施形態によれば、第３の透明基板５７０は、特定の厚さを有し得る。例えば、第３の透明基板５７０は、少なくとも約５ミル、例えば少なくとも約６ミル又は少なくとも約７ミル又は少なくとも約８ミル又は少なくとも約９ミル又はさらに少なくとも約１０ミルの厚さを有し得る。また他の実施形態によれば、第３の透明基板５７０は、約１５ミル以下、例えば約１４ミル以下又は約１３ミル以下又は約１２ミル以下又は約１１ミル以下の厚さを有し得る。第３の透明基板５７０の厚さが上記の最小値及び最大値の間の、及びそれらの値のいずれをも含む範囲内であり得ることが認識される。第３の透明基板５７０の厚さが上記の最小値及び最大値の間の、及びそれらの値のいずれをも含む任意の値であり得ることがさらに認識される。
【００９５】
また他の実施形態によれば、第３の透明基板５７０は、ＰＥＴフィルムを含み得る。なお他の実施形態によれば、第３の透明基板５７０は、ＰＥＴフィルムからなり得る。他の実施形態によれば、透明基板１１０は、光学的に透明なＰＥＴフィルムを含み得る。また他の実施形態によれば、透明基板１１０は、光学的に透明なＰＥＴフィルムからなり得る。他の実施形態によれば、透明基板１１０は、単層の光学的に透明なＰＥＴフィルムを含み得る。また他の実施形態によれば、透明基板１１０は、単層の光学的に透明なＰＥＴフィルムからなり得る。
【００９６】
なお他の実施形態によれば、第３の透明基板５７０のＰＥＴフィルムは、特定の厚さを有し得る。例えば、第３の透明基板５７０のＰＥＴフィルムは、少なくとも約５ミル、例えば少なくとも約６ミル又は少なくとも約７ミル又は少なくとも約８ミル又は少なくとも約９ミル又はさらに少なくとも約１０ミルの厚さを有し得る。また他の実施形態によれば、第３の透明基板５７０のＰＥＴフィルムは、約１５ミル以下、例えば約１４ミル以下又は約１３ミル以下又は約１２ミル以下又は約１１ミル以下の厚さを有し得る。第３の透明基板５７０のＰＥＴフィルムの厚さが上記の最小値及び最大値の間の、及びそれらの値のいずれをも含む範囲内であり得ることが認識される。第３の透明基板５７０のＰＥＴフィルムの厚さが上記の最小値及び最大値の間の、及びそれらの値のいずれをも含む任意の値であり得ることがさらに認識される。
【００９７】
図５ｂは、本明細書に記載の実施形態による別の例示的な複合フィルム５０１の一部の断面図の例示を含む。図５ａに示すように、複合フィルム５００は、第１の透明基板５１０、第１の透明基板５１０の第１の表面５１２に積層された第１の反射防止コーティング５２０、第１の透明基板５１０の第２の表面５１４に積層された第２の反射防止コーティング５３０、第１の反射防止コーティング５２０の表面５２２に積層された第１の接着剤層５４０、第１の接着剤層５４０に積層された第２の透明基板５５０及び第２の接着剤層５６０に積層された第３の透明基板５７０をそれぞれ含む、４個の反復上部透明基板構成要素５９０を含み得る。
【００９８】
図５ｂに示す反復上部透明基板構成要素５９０の数は例示的であり、限定されるものではないことが認識される。特定の実施形態によれば、本明細書に記載の実施形態による複合フィルム５０１は、特定の数の反復上部層構成要素、例えば少なくとも３個の反復上部透明基板構成要素５９０又は少なくとも４個の反復上部透明基板構成要素５９０又は少なくとも５個の反復上部透明基板構成要素５９０又は少なくとも６個の反復上部透明基板構成要素５９０又は少なくとも７個の反復上部透明基板構成要素５９０又は少なくとも８個の反復上部透明基板構成要素５９０又は少なくとも９個の反復上部透明基板構成要素５９０又は少なくとも１０個の反復上部透明基板構成要素５９０を含み得る。
【００９９】
特定の実施形態によれば、複合フィルム５０１は、特定のＶＬＴを有し得る。例えば、複合フィルム５０１は、少なくとも約９３．２％、例えば少なくとも約９３．４％又は少なくとも約９３．６％又は少なくとも約９３．８％又は少なくとも約９４．０％又は少なくとも約９４．２％又は少なくとも約９４．４％又は少なくとも約９４．６％又は少なくとも約９４．８％又は少なくとも約９５．０％又は少なくとも約９５．２％又は少なくとも約９５．４％又は少なくとも約９５．６％又は少なくとも約９５．８％又はさらに少なくとも約９６．０％のＶＬＴを有し得る。なお他の実施形態によれば、複合フィルム５０１は、約９９．９％以下のＶＬＴを有し得る。複合フィルム５０１が上記の最小値及び最大値の間の、及びそれらの値のいずれをも含む範囲内のＶＬＴを有し得ることが認識される。複合フィルム５０１が上記の最小値及び最大値の間の、及びそれらの値のいずれをも含む任意の値のＶＬＴを有することがさらに認識される。
【０１００】
なお他の実施形態によれば、複合フィルム５０１は、特定のヘイズ値を有し得る。例えば、複合フィルム５０１は、約３％以下、例えば約２．９％以下又は約２．８％以下又は約２．７％以下又は約２．６％以下又は約２．５％以下又は約２．４％以下又は約２．３％以下又は約２．２％以下又は約２．１％以下又は約２．０％以下又は約１．９％以下又は約１．８％以下又は約１．７％以下又は約１．６％以下又は約１．５％以下又は約１．４％以下又はさらに約１．３％以下のヘイズ値を有し得る。複合フィルム５０１が上記の値のいずれをも含む範囲内のヘイズ値を有し得ることが認識される。複合フィルム５０１が上記の値の間及びそれらの値のいずれをも含む任意の値のヘイズ値を有し得ることがさらに認識される。
【０１０１】
また他の実施形態によれば、複合フィルム５０１は、特定の反射率を有し得る。例えば、複合フィルム５０１は、約７．０％以下、例えば約６．９％以下又は約６．８％以下又は約６．７％以下又は約６．６％以下又は約６．５％以下又は約６．４％以下又は約６．３％以下又は約６．２％以下又は約６．１％以下又は約６．０％以下又は約５．９％以下又は約５．８％以下又は約５．７％以下又は約５．６％以下又は約５．５％以下又は約５．４％以下又は約５．３％以下又は約５．２％以下又は約５．１％以下又は約５．０％以下の反射率を有し得る。複合フィルム５０１が上記の最小値及び最大値の間の、及びそれらの値のいずれをも含む範囲内の反射率を有し得ることが認識される。複合フィルム５０１が上記の最小値及び最大値の間の、及びそれらの値のいずれをも含む任意の値の反射率を有し得ることがさらに認識される。
【０１０２】
図６ａは、本明細書に記載の実施形態による別の例示的な複合フィルム６００の一部の断面図の例示を含む。図６ａに示すように、複合フィルム６００は、第１の透明基板６１０、第１の透明基板６１０の第１の表面６１２に積層された第１の反射防止コーティング６２０、第１の透明基板６１０の第２の表面６１４に積層された第２の反射防止コーティング６３０、第１の反射防止コーティング６２０の表面６２２に積層された第１の接着剤層６４０、第１の接着剤層６４０に積層された第２の透明基板６５０及び第２の透明基板６５０の表面６５２に積層された第３の反射防止コーティング６８０を含み得る。
【０１０３】
図６ａに示す複合フィルム６００及び複合フィルム６００に関して記載されるすべての構成要素は、図１、２、３、４、５ａ及び５ｂの対応する構成要素に関して本明細書に記載される特性のいずれをも有し得ることが認識される。特に、図６ａに示す複合フィルム６００、透明基板６１０、第１の反射防止コーティング６２０、第２の反射防止コーティング６３０、第１の接着剤層６４０及び第２の透明基板６５０の特性は、それぞれ図５ａ又は５ｂ（図４、図３、図２、図１）に示す複合フィルム５００（４００、３００、２００、１００）、透明基板５１０（４１０、３１０、２１０、１１０）、第１の反射防止コーティング５２０（４２０、３２０、２２０、１２０）、第２の反射防止コーティング５３０（４３０、３３０、２３０）、第１の接着剤層５４０（４４０、３４０）及び第２の透明基板５５０（４５０）に関して本明細書に記載される対応する特性のいずれをも有し得る。
【０１０４】
なお他の実施形態によれば、第３の反射防止コーティング６８０は、特定の厚さを有し得る。例えば、第３の反射防止コーティング６８０は、少なくとも約５０ｎｍ、例えば少なくとも約６０ｎｍ又は少なくとも約７０ｎｍ又は少なくとも約８０ｎｍ又は少なくとも約９０ｎｍ又少なくとも約１００ｎｍ又は少なくとも約１１０ｎｍ又は少なくとも約１２０ｎｍ又は少なくとも約１３０ｎｍ又は少なくとも約１４０ｎｍ又は少なくとも約１５０ｎｍ又は少なくとも約１６０ｎｍ又は少なくとも約１７０ｎｍ又は少なくとも約１８０ｎｍ又は少なくとも約１９０ｎｍ又はさらに少なくとも約２００ｎｍの厚さを有し得る。なお他の実施形態によれば、反射防止コーティング１２０は、約５００ｎｍ以下、例えば約４９０ｎｍ以下又は約４８０ｎｍ以下又は約４７０ｎｍ以下又は約４６０ｎｍ以下又は約４５０ｎｍ以下又は約４４０ｎｍ以下又は約４３０ｎｍ以下又は約４２０ｎｍ以下又は約４１０ｎｍ以下又は約４００ｎｍ以下又は約３９０ｎｍ以下又は約３８０ｎｍ以下又は約３７０ｎｍ以下又は約３６０ｎｍ以下又は約３５０ｎｍ以下又は約３４０ｎｍ以下又は約３３０ｎｍ以下又は約３２０ｎｍ以下又は約３１０ｎｍ以下又はさらには約３００ｎｍ以下の厚さを有し得る。第３の反射防止コーティング６８０が上記の最小値及び最大値の間の、及びそれらの値のいずれをも含む範囲内の厚さを有し得ることが認識される。第３の反射防止コーティング６８０が上記の最小値及び最大値の間の、及びそれらの値のいずれをも含む任意の値の厚さを有し得ることがさらに認識される。
【０１０５】
なお別の実施形態によれば、第３の反射防止コーティング６８０は、特定の比ＡＣ３ＳｉＯ２／ＡＣ３Ｂを有し得て、ＡＣ３ＳｉＯ２は、第３の反射防止コーティング６８０の総重量に対する、第３の反射防止コーティング６８０中のシリカナノ粒子の重量パーセントでの濃度であり、ＡＣ３Ｂは、第３の反射防止コーティング６８０の総重量に対する、第３の反射防止コーティング６８０中の第１のＵＶ硬化性アクリラート結合剤の重量パーセントでの濃度である。例えば、第３の反射防止コーティング６８０は、少なくとも約０．０１、例えば少なくとも約０．０５又は少なくとも約０．０７又は少なくとも約０．１又は少なくとも約０．１２又は少なくとも約０．１５又は少なくとも約０．１７又は少なくとも約０．２０又は少なくとも約０．２２又は少なくとも約０．２５又は少なくとも約０．２７又はさらに少なくとも約０．３０の比ＡＣ３ＳｉＯ２／ＡＣ３Ｂ  を有し得る。なお他の実施形態によれば、第３の反射防止コーティング６８０は、約１．３以下、例えば約１．２以下又は約１．１以下又は約１．０以下又は約０．９以下又は約０．８以下又は約０．７以下又は約０．６以下又はさらに約０．５以下の比ＡＣ３ＳｉＯ２／ＡＣ３Ｂを有し得る。第３の反射防止コーティング６８０が上記の最小値及び最大値の間の、及びそれらの値のいずれをも含む範囲内の比ＡＣ３ＳｉＯ２／ＡＣ３Ｂを有し得ることが認識される。第３の反射防止コーティング６８０が上記の最小値及び最大値の間の、及びそれらの値のいずれをも含む任意の値の比ＡＣ３ＳｉＯ２／ＡＣ３Ｂを有し得ることが認識される。
【０１０６】
また他の実施形態によれば、第３の反射防止コーティング６８０は、第１のＵＶ硬化性アクリラート結合剤を含み得る。なお他の実施形態によれば、第３の反射防止コーティング６８０中の第１のＵＶ硬化性アクリラート結合剤は、ＳＲ３５１ＬＶ、ＳＲ３５５、ＳＲ３９９、四官能性アクリラートモノマー、五官能性アクリラートモノマー、ペンタエリスリトールトリテトラアクリラート（ＰＥＴＩＡ）、Ｅｂｅｃｒｙ  １４０、Ｅｂｅｃｒｙｌ  １８０、多官能性オリゴマー又はＵＶ樹脂であり得る。
【０１０７】
なお他の実施形態によれば、第３の反射防止コーティング６８０は、特定の濃度の第１のＵＶ硬化性アクリラート結合剤を含み得る。例えば、第３の反射防止コーティング６８０は、第１の反射防止コーティングの総重量に対して少なくとも約４０重量％、例えば少なくとも約４２重量％又は少なくとも約４４重量％又は少なくとも約４６重量％又は少なくとも約４８重量％又は少なくとも約５０重量％又は少なくとも約５２重量％又は少なくとも約５４重量％又は少なくとも約５６重量％又は少なくとも約５８重量％又はさらに少なくとも約６０重量％の第１のＵＶ硬化性アクリラート結合剤濃度を有し得る。また他の実施形態によれば、第３の反射防止コーティング６８０は、第１の反射防止コーティングの総重量に対して約９５重量％以下、例えば約９３重量％以下又は約９０重量％以下又は約８８重量％以下又は約８５重量％以下又は約８３重量％以下又は約８０重量％以下又は約７８重量％以下又は約７５重量％以下又は約７３重量％以下又はさらに約７０重量％以下の第１のＵＶ硬化性アクリラート結合剤濃度を有し得る。第３の反射防止コーティング６８０が上記の最小値及び最大値の間の、及びそれらの値のいずれをも含む範囲内の第１のＵＶ硬化性アクリラート結合剤濃度を有し得ることが認識される。第３の反射防止コーティング６８０が上記の最小値及び最大値の間の、及びそれらの値のいずれをも含む任意の値の第１のＵＶ硬化性アクリラート結合剤濃度を有し得ることがさらに認識される。
【０１０８】
なお他の実施形態によれば、第３の反射防止コーティング６８０は、光開始剤成分を含み得る。なお他の実施形態によれば、第３の反射防止コーティング６８０中の光開始剤成分は、Ｏｍｎｉｒａｄ  １８４、Ｏｍｎｉｒａｄ  ８１９、Ｏｍｎｉｒａｄ  １１７３、ＣＰＩ  ６９７６、他の同様の光開始剤、又は上記の任意の組合せであり得る。
【０１０９】
なお他の実施形態によれば、第３の反射防止コーティング６８０は、特定の濃度の光開始剤成分を含み得る。例えば、第３の反射防止コーティング６８０は、第１の反射防止コーティングの総重量に対して少なくとも約２重量％、例えば少なくとも約２．２重量％又は少なくとも約２．５重量％又は少なくとも約２．７重量％又は少なくとも約３．０重量％又は少なくとも約３．２重量％又は少なくとも約３．５重量％又は少なくとも約３．７重量％又は少なくとも約４．０重量％又は少なくとも約４．２重量％又は少なくとも約４．５重量％又は少なくとも約４．７重量％又は少なくとも約５．０重量％又は少なくとも約５．２重量％又は少なくとも約５．５重量％の光開始剤成分濃度を有し得る。また他の実施形態によれば、第３の反射防止コーティング６８０は、第１の反射防止コーティングの総重量に対して約１０重量％以下、例えば約９．８重量％以下又は約９．５重量％以下又は約９．３重量％以下又は約９．０重量％以下又は約８．８重量％以下又は約８．５重量％以下又は約８．３重量％以下又は約８．０重量％以下又は約７．８重量％以下又は約７．５重量％以下又は約７．３重量％以下又は約７．０重量％以下又は約６．８重量％以下又はさらに約６．５重量％以下の光開始剤成分濃度を有し得る。第３の反射防止コーティング６８０が上記の最小値及び最大値の間の、及びそれらの値のいずれをも含む範囲内の光開始剤成分濃度を有し得ることが認識される。第３の反射防止コーティング６８０が上記の最小値及び最大値の間の、及びそれらの値のいずれをも含む任意の値の光開始剤成分濃度を有し得ることがさらに認識される。
【０１１０】
なお他の実施形態によれば、第３の反射防止コーティング６８０は、特定の濃度のシリカナノ粒子を含み得る。例えば、第３の反射防止コーティング６８０は、第１の反射防止コーティングの総重量に対して少なくとも約５重量％、例えば少なくとも約６重量％又は少なくとも約７重量％又は少なくとも約８重量％又は少なくとも約９重量％又は少なくとも約１０重量％又は少なくとも約１１重量％又は少なくとも約１２重量％又は少なくとも約１３重量％又は少なくとも約１４重量％又は少なくとも約１５重量％又は少なくとも約１６重量％又は少なくとも約１７重量％又は少なくとも約１８重量％又は少なくとも約１９重量％又は少なくとも約２０重量％又は少なくとも約２１重量％又は少なくとも約２２重量％又は少なくとも約２３重量％又は少なくとも約２４重量％又はさらに少なくとも約２５重量％のシリカナノ粒子濃度を有し得る。また他の実施形態によれば、第３の反射防止コーティング６８０は、第１の反射防止コーティングの総重量に対して約６０重量％以下、例えば約５８重量％以下又は約５５重量％以下又は約５３重量％以下又は約５０重量％以下又は約４８重量％以下又は約４５重量％以下又は約４３重量％以下又は約４０重量％以下又は約３８重量％以下又は約３５重量％以下又は約３３重量％以下又はさらに約３０重量％以下のシリカナノ粒子濃度を有し得る。第３の反射防止コーティング６８０が上記の最小値及び最大値の間の、及びそれらの値のいずれをも含む範囲内のシリカナノ粒子濃度を有し得ることが認識される。第３の反射防止コーティング６８０が上記の最小値及び最大値の間の、及びそれらの値のいずれをも含む任意の値のシリカナノ粒子濃度を有し得ることがさらに認識される。
【０１１１】
なお他の実施形態によれば、第３の反射防止コーティング６８０中のシリカナノ粒子は、表面処理シリカナノ粒子であり得る。他の実施形態によれば、第３の反射防止コーティング６８０中のシリカナノ粒子は、概して固体の球状シリカナノ粒子であり得る。
【０１１２】
また他の実施形態によれば、第３の反射防止コーティング６８０は、ポリシロキサン、アクリラート又はその組合せで表面処理され得る。
【０１１３】
また他の実施形態によれば、第３の反射防止コーティング６８０中のシリカナノ粒子は、特定の平均粒径（Ｄ５０）を有し得る。本明細書に記載の実施形態の目的のために、平均粒径（Ｄ５０）は、ＡＳＴＭ  Ｅ２４９０に従って測定される。ある実施形態によれば、第３の反射防止コーティング６８０中のシリカナノ粒子は、少なくとも約１ｎｍ、例えば少なくとも約２ｎｍ又は少なくとも約３ｎｍ又は少なくとも約４ｎｍ又は少なくとも約５ｎｍ又は少なくとも約６ｎｍ又は少なくとも約７ｎｍ又は少なくとも約８ｎｍ又は少なくとも約１０ｎｍ又は少なくとも約１１ｎｍ又は少なくとも約１２ｎｍ又は少なくとも約１３ｎｍ又は少なくとも約１４ｎｍ又は少なくとも約１５ｎｍ又は少なくとも約１６ｎｍ又は少なくとも約１７ｎｍ又は少なくとも約１８ｎｍの平均粒径（Ｄ５０）を有し得る。他の実施形態によれば、第３の反射防止コーティング６８０中のシリカナノ粒子は、約５００ｎｍ以下、例えば約４００ｎｍ以下又は約３００ｎｍ以下又は約２００ｎｍ以下又は約１００ｎｍ以下又は約９５ｎｍ以下又は約９０ｎｍ以下又は約８５ｎｍ以下又は約８０ｎｍ以下又は約７５ｎｍ以下又は約６５ｎｍ以下又は約６０ｎｍ以下又は約５５ｎｍ以下又は約５０ｎｍ以下又は約４５ｎｍ以下又は約４０ｎｍ以下又は約３５ｎｍ以下又は約３０ｎｍ以下又はさらに約２５ｎｍ以下の平均粒径（Ｄ５０）を有し得る。第３の反射防止コーティング６８０中のシリカナノ粒子が上記の最小値及び最大値の間の、及びそれらの値のいずれをも含む範囲内の平均粒径（Ｄ５０）を有し得ることが認識される。第３の反射防止コーティング６８０中のシリカナノ粒子が上記の最小値及び最大値の間の、及びそれらの値のいずれをも含む任意の値の平均粒径（Ｄ５０）を有し得ることがさらに認識される。
【０１１４】
また他の実施形態によれば、第３の反射防止コーティング６８０は、スリップ剤をさらに含み得る。なお他の実施形態によれば、スリップ剤は、ウェットコーティング産業で使用される任意の既知のスリップ剤、例えばＴｅｇｏ  ｇｌｉｄｅ  ４１０、Ｔｅｇｏｒａｄ  ２１００、Ｔｅｇｏｒａｄ  ２３００、Ｔｅｇｏｒａｄ  ２５００、ＢＹＫ３０６、ＢＹＫ３０７及びその任意の組合せであり得る。
【０１１５】
また他の実施形態によれば、第３の反射防止コーティング６８０は、特定の濃度のスリップ剤を含み得る。例えば、第３の反射防止コーティング６８０は、第１の反射防止コーティングの総重量に対して少なくとも約０．１重量％又は少なくとも約０．５重量％又はさらに少なくとも約１．０重量％のスリップ剤濃度を有し得る。なお他の実施形態によれば、第３の反射防止コーティング６８０は、第１の反射防止コーティングの総重量に対して約５重量％以下又は約４．５重量％以下又は約４．０重量％以下のスリップ剤濃度を有し得る。第３の反射防止コーティング６８０は、上記の最小値及び最大値の間の、及びそれらの値のいずれをも含む範囲内のスリップ剤濃度を有し得ることが認識される。第３の反射防止コーティング６８０は、上記の最小値及び最大値の間の、及びそれらの値のいずれをも含む任意の値のスリップ剤濃度を有し得ることがさらに認識される。
【０１１６】
また他の実施形態によれば、第３の反射防止コーティング６８０は、湿潤剤をさらに含み得る。なお他の実施形態によれば、湿潤剤は、湿式コーティング産業で使用される任意の既知の湿潤剤、例えばＢＹＫ−３７７、ＢＹＫ−ＵＶ  ３５００、Ｔｅｇｏ  ２７０、又はその任意の組合せであり得る。
【０１１７】
また他の実施形態によれば、第３の反射防止コーティング６８０は、特定の濃度の湿潤剤を含み得る。例えば、第３の反射防止コーティング６８０は、第１の反射防止コーティングの総重量に対して少なくとも約０．０１重量％又は少なくとも約０．０５重量％又は少なくとも約０．１重量％の湿潤剤濃度を有し得る。なお他の実施形態によれば、第３の反射防止コーティング６８０は、第１の反射防止コーティングの総重量に対して約０．３重量％以下又は約０．２５重量％以下又はさらに約０．２重量％以下の湿潤剤濃度を有し得る。第３の反射防止コーティング６８０は、上記の最小値及び最大値の間の、及びそれらの値のいずれをも含む範囲内のスリップ剤濃度を有し得ることが認識される。第３の反射防止コーティング６８０は、上記の最小値及び最大値の間の、及びそれらの値のいずれをも含む任意の値の湿潤剤濃度を有し得ることがさらに認識される。
【０１１８】
また他の実施形態によれば、第３の反射防止コーティング６８０は、表面エネルギー調整剤をさらに含み得る。さらに他の実施形態によれば、表面エネルギー調整剤は、ウェットコーティング産業で使用される任意の既知の表面エネルギー調整剤、例えば、ＢＹＫ−３１５、ＢＹＫ−３００、ＢＹＫ−３１０、ＢＹ−３７８又はその任意の組合せであり得る。
【０１１９】
また他の実施形態によれば、第３の反射防止コーティング６８０は、特定の濃度の表面エネルギー調整剤を含み得る。例えば、第３の反射防止コーティング６８０は、第１の反射防止コーティングの総重量に対して少なくとも約０．０１重量％又は少なくとも約０．０５重量％又は少なくとも約０．１重量％の表面エネルギー調整剤濃度を有し得る。なお他の実施形態によれば、第３の反射防止コーティング６８０は、第１の反射防止コーティングの総重量に対して約０．３０重量％以下又は約０．２５重量％以下又はさらに約０．２重量％以下の表面エネルギー調整剤濃度を有し得る。第３の反射防止コーティング６８０は、上記の最小値及び最大値の間の、及びそれらの値のいずれをも含む範囲内の表面エネルギー調整剤濃度を有し得ることが認識される。第３の反射防止コーティング６８０は、上記の最小値及び最大値の間の、及びそれらの値のいずれをも含む任意の値の表面エネルギー調整剤濃度を有し得ることがさらに認識される。
【０１２０】
また他の実施形態によれば、第３の反射防止コーティング６８０は、第２のＵＶ硬化性アクリラート結合剤をさらに含み得る。なお他の実施形態によれば、第３のＵＶ硬化性アクリラート結合剤は、ＳＲ３５１ＬＶ、ＳＲ３５５、ＳＲ３９９、四官能性アクリラートモノマー、五官能性アクリラートモノマー、ペンタエリスリトールトリテトラアクリラート（ＰＥＴＩＡ）、Ｅｂｅｃｒｙ  １４０、Ｅｂｅｃｒｙｌ  １８０、多官能性オリゴマー又はＵＶ樹脂であり得る。
【０１２１】
また他の実施形態によれば、第３の反射防止コーティング６８０は、特定の濃度の第２のＵＶ硬化性アクリラート結合剤を含み得る。例えば、第３の反射防止コーティング６８０は、第１の反射防止コーティングの総重量に対して少なくとも約５．０重量％又は少なくとも約７重量％又は少なくとも約１０重量％又は少なくとも約１２重量％又は少なくとも約１５重量％又は少なくとも約１７重量％又は少なくとも約２０重量％又は少なくとも約２２重量％又はさらに少なくとも約２５重量％の第２のＵＶ硬化性アクリラート結合剤濃度を有し得る。なお他の実施形態によれば、第３の反射防止コーティング６８０は、第１の反射防止コーティングの総重量に対して約６０重量％以下又は約５８重量％以下又は約５５重量％以下又は約５３重量％以下又は約５０重量％以下又は約４８重量％以下又は約４５重量％以下又は約４３重量％以下又は約４０重量％以下の第２のＵＶ硬化性アクリラート結合剤濃度を有し得る。第３の反射防止コーティング６８０は、上記の最小値及び最大値の間の、及びそれらの値のいずれをも含む範囲内の第２のＵＶ硬化性アクリラート結合剤濃度を有し得ることが認識される。第３の反射防止コーティング６８０は、上記の最小値及び最大値の間の、及びそれらの値のいずれをも含む任意の値の第２のＵＶ硬化性アクリラート結合剤濃度を有し得ることがさらに認識される。
【０１２２】
図６ｂは、本明細書に記載の実施形態による別の例示的な複合フィルム６０１の一部の断面図の例示を含む。図６ｂに示すように、複合フィルム６０１は、第１の透明基板６１０、第１の透明基板６１０の第１の表面６１２に積層された第１の反射防止コーティング６２０、第１の透明基板６１０の第２の表面６１４に積層された第２の反射防止コーティング６３０及び第１の反射防止コーティング６２０の表面６２２に積層された、４個の反復上部反射防止構成要素６９５を含み得る。各反復上部反射防止構成要素６９５は、第１の接着剤層６４０、第１の接着剤層６４０に積層された第２の透明基板６５０及び第２の透明基板６５０に積層された第３の反射防止コーティング６８０を含み得る。
【０１２３】
図６ｂに示す反復上部反射防止構成要素６９５の数は例示的であり、限定されるものではないことが認識される。特定の実施形態によれば、本明細書に記載の実施形態による複合フィルム６０１は、特定の数の反復上部層構成要素、例えば少なくとも３個の反復上部反射防止構成要素６９５又は少なくとも４個の反復上部反射防止構成要素６９５又は少なくとも５個の反復上部反射防止構成要素６９５又は少なくとも６個の反復上部反射防止構成要素６９５又は少なくとも７個の反復上部反射防止構成要素６９５又は少なくとも８個の反復上部反射防止構成要素６９５又は少なくとも９個の反復上部反射防止構成要素６９５又は少なくとも１０個の反復上部反射防止構成要素６９５を含み得る。
【０１２４】
特定の実施形態によれば、複合フィルム６０１は、特定のＶＬＴを有し得る。例えば、複合フィルム６０１は、少なくとも約９３．２％、例えば少なくとも約９３．４％又は少なくとも約９３．６％又は少なくとも約９３．８％又は少なくとも約９４．０％又は少なくとも約９４．２％又は少なくとも約９４．４％又は少なくとも約９４．６％又は少なくとも約９４．８％又は少なくとも約９５．０％又は少なくとも約９５．２％又は少なくとも約９５．４％又は少なくとも約９５．６％又は少なくとも約９５．８％又はさらに少なくとも約９６．０％のＶＬＴを有し得る。なお他の実施形態によれば、複合フィルム６０１は、約９９．９％以下のＶＬＴを有し得る。複合フィルム６０１が上記の最小値及び最大値の間の、及びそれらの値のいずれをも含む範囲内のＶＬＴを有し得ることが認識される。複合フィルム６０１が上記の最小値及び最大値の間の、及びそれらの値のいずれをも含む任意の値のＶＬＴを有し得ることがさらに認識される。
【０１２５】
なお他の実施形態によれば、複合フィルム６０１は、特定のヘイズ値を有し得る。例えば、複合フィルム６０１は、約３％以下、例えば約２．９％以下又は約２．８％以下又は約２．７％以下又は約２．６％以下又は約２．５％以下又は約２．４％以下又は約２．３％以下又は約２．２％以下又は約２．１％以下又は約２．０％以下又は約１．９％以下又は約１．８％以下又は約１．７％以下又は約１．６％以下又は約１．５％以下又は約１．４％以下又はさらに約１．３％以下のヘイズ値を有し得る。複合フィルム６０１が上記の値のいずれをも含む範囲内のヘイズ値を有し得ることが認識される。複合フィルム６０１が上記の値の間及びそれらの値のいずれをも含む任意の値のヘイズ値を有し得ることがさらに認識される。
【０１２６】
また他の実施形態によれば、複合フィルム６０１は、特定の反射率を有し得る。例えば、複合フィルム６０１は、約７．０％以下、例えば約６．９％以下又は約６．８％以下又は約６．７％以下又は約６．６％以下又は約６．５％以下又は約６．４％以下又は約６．３％以下又は約６．２％以下又は約６．１％以下又は約６．０％以下又は約５．９％以下又は約５．８％以下又は約５．７％以下又は約５．６％以下又は約５．５％以下又は約５．４％以下又は約５．３％以下又は約５．２％以下又は約５．１％以下又は約５．０％以下の反射率を有し得る。複合フィルム６０１が上記の最小値及び最大値の間の、及びそれらの値のいずれをも含む範囲内の反射率を有し得ることが認識される。複合フィルム６０１が上記の最小値及び最大値の間の、及びそれらの値のいずれをも含む任意の値の反射率を有し得ることがさらに認識される。
【０１２７】
本明細書に記載の実施形態によれば、本明細書に記載の反射防止コーティングは、マイヤーロッド法、グラビア法、逆グラビア法、ミニグラビア法、スロットダイ法、スプレーコーティング法又は浸漬コーティング法などの湿式コーティング法を使用して、別の層、例えば基板又は別のコーティングに適用され得る。本明細書に記載のまた他の実施形態によれば、新たに適用されたコーティングは、溶媒を除去するためにオーブン内で乾燥され得る。また他の実施形態によれば、乾燥させたコーティングは、次いでＵＶ光、電子ビーム及び他の高エネルギービーム加熱によって硬化され得る。
【０１２８】
なお他の実施形態によれば、本明細書に記載の感圧接着剤層は、マイヤーロッド法、グラビア法、逆グラビア法、ミニグラビア法、スロットダイ法、スプレーコーティング法又は浸漬コーティング法などの湿式コーティング法を使用して、基板又は別のコーティングに適用され得る。
【０１２９】
多くの各種の態様及び実施形態が可能である。その態様及び実施形態のいくつかは、本明細書に記載されている。本明細書を読んだ後、当業者は、これらの態様及び実施形態が例示にすぎず、本発明の範囲を限定しないことを認識する。実施形態は、以下に挙げる実施形態のうちのいずれか１つ以上に従い得る。
【０１３０】
実施形態１．第１の透明基板及び第１の透明基板の第１の表面に積層された第１の反射防止コーティングを含む複合フィルムであって、第１の反射防止コーティングが、第１のＵＶ硬化性アクリラート結合剤、光開始剤成分、第１の反射防止コーティング中に分散されたシリカナノ粒子及び少なくとも約０．０１及び約１．３以下の比ＡＣ１ＳｉＯ２／ＡＣ１Ｂを含み、ＡＣ１ＳｉＯ２が、第１の反射防止コーティングの総重量に対する、第１の反射防止コーティング中のシリカナノ粒子の重量パーセントでの濃度であり、ＡＣ１Ｂが、第１の反射防止コーティングの総重量に対する、第１の反射防止コーティング中の第１のＵＶ硬化性アクリラート結合剤の重量パーセントでの濃度であり、複合フィルムが少なくとも約９３．０％のＶＬＴを有し、複合フィルムが約３％以下のヘイズ値を有する、複合フィルム。
【０１３１】
実施形態２．第１の透明基板及び第１の透明基板の第１の表面に積層された第１の反射防止コーティングを含む複合フィルムであって、第１の反射防止コーティングが、第１の反射防止コーティングの総重量に対して、少なくとも約４０重量％及び約９５重量％以下の濃度の第１のＵＶ硬化性アクリラート結合剤、第１の反射防止コーティングの総重量に対して、少なくとも約２．０重量％及び約１０重量％以下の濃度の光開始剤成分、及び第１の反射防止コーティングの総重量に対して、少なくとも約５重量％及び約６０重量％以下の濃度で第１の反射防止コーティング中に分散されたシリカナノ粒子を含み、複合フィルムが少なくとも約９３．０％のＶＬＴを有し、複合フィルムが約３％以下のヘイズ値を有する、複合フィルム。
【０１３２】
実施形態３．少なくとも約９３．２％又は少なくとも約９３．４％又は少なくとも約９３．６％又は少なくとも約９３．８％又は少なくとも約９４．０％又は少なくとも約９４．２％又は少なくとも約９４．４％又は少なくとも約９４．６％又は少なくとも約９４．８％又は少なくとも約９５．０％又は少なくとも約９５．２％又は少なくとも約９５．４％又は少なくとも約９５．６％又は少なくとも約９５．８％又は少なくとも約９６．０％のＶＬＴを有する、実施形態１及び２のいずれか一つに記載の複合フィルム
【０１３３】
実施形態４．約３％以下又は約２．９％以下又は約２．８％以下又は約２．７％以下又は約２．６％以下又は約２．５％以下又は約２．４％以下又は約２．３％以下又は約２．２％以下又は約２．１％以下又は約２．０％以下又は約１．９％以下又は約１．８％以下又は約１．７％以下又は約１．６％以下又は約１．５％以下又は約１．４％以下又は約１．３％以下のヘイズ値を有する、実施形態１及び２のいずれか一つに記載の複合フィルム。
【０１３４】
実施形態５．約７．０％以下又は約６．９％以下又は約６．８％以下又は約６．７％以下又は約６．６％以下又は約６．５％以下又は約６．４％以下又は約６．３％以下又は約６．２％以下又は約６．１％以下又は約６．０％以下又は約５．９％以下又は約５．８％以下又は約５．７％以下又は約５．６％以下又は約５．５％以下又は約５．４％以下又は約５．３％以下又は約５．２％以下又は約５．１％以下又は約５．０％以下の反射率を含む、実施形態１及び２のいずれか一つに記載の複合フィルム。
【０１３５】
実施形態６．第１の反射防止コーティングが、少なくとも約５０ｎｍ又は少なくとも約６０ｎｍ又は少なくとも約７０ｎｍ又は少なくとも約８０ｎｍ又は少なくとも約９０ｎｍ又は少なくとも約１００ｎｍ又は少なくとも約１１０ｎｍ又は少なくとも約１２０ｎｍ又は少なくとも約１３０ｎｍ又は少なくとも約１４０ｎｍ又は少なくとも約１５０ｎｍ又は少なくとも約１６０ｎｍ又は少なくとも約１７０ｎｍ又は少なくとも約１８０ｎｍ又は少なくとも約１９０ｎｍ又は少なくとも約２００ｎｍの厚さを有する、実施形態１及び２のいずれか一つに記載の複合フィルム。
【０１３６】
実施形態７．第１の反射防止コーティングが、約５００ｎｍ以下又は約４９０ｎｍ以下又は約４８０ｎｍ以下又は約４７０ｎｍ以下又は約４６０ｎｍ以下又は約４５０ｎｍ以下又は約４４０ｎｍ以下又は約４３０ｎｍ以下又は約４２０ｎｍ以下又は約４１０ｎｍ以下又は約４００ｎｍ以下又は約３９０ｎｍ以下又は約３８０ｎｍ以下又は約３７０ｎｍ以下又は約３６０ｎｍ以下又は約３５０ｎｍ以下又は約３４０ｎｍ以下又は約３３０ｎｍ以下又は約３２０ｎｍ以下又は約３１０ｎｍ以下又は約３００ｎｍ以下の厚さを有する、実施形態１及び２のいずれか一つに記載の複合フィルム。
【０１３７】
実施形態８．第１の反射防止コーティングが少なくとも約０．０１又は少なくとも約０．０５又は少なくとも約０．０７又は少なくとも約０．１又は少なくとも約０．１２又は少なくとも約０．１５又は少なくとも約０．１７又は少なくとも約０．２０又は少なくとも約０．２２又は少なくとも約０．２５又は少なくとも約０．２７又は少なくとも約０．３０の比ＡＣ１ＳｉＯ２／ＡＣ１Ｂ  を含み、ＡＣ１ＳｉＯ２が、第１の反射防止コーティングの総重量に対する、第１の反射防止コーティング中のシリカナノ粒子の重量パーセントでの濃度であり、ＡＣ１Ｂが、第１の反射防止コーティングの総重量に対する、第１の反射防止コーティング中の第１のＵＶ硬化性アクリラート結合剤の重量パーセントでの濃度である、実施形態１及び２のいずれか一つに記載の複合フィルム。
【０１３８】
実施形態９．第１の反射防止コーティングが約１．３以下又は約１．２以下又は約１．１以下又は約１．０以下又は約０．９以下又は約０．８以下又は約０．７以下又は約０．６以下又は約０．５以下の比ＡＣ１ＳｉＯ２／ＡＣ１Ｂを含み、ＡＣ１ＳｉＯ２が、第１の反射防止コーティングの総重量に対する、第１の反射防止コーティング中のシリカナノ粒子の重量パーセントでの濃度であり、ＡＣ１Ｂが、第１の反射防止コーティングの総重量に対する、第１の反射防止コーティング中の第１のＵＶ硬化性アクリラート結合剤の重量パーセントでの濃度である、実施形態１及び２のいずれか一つに記載の複合フィルム。
【０１３９】
実施形態１０．第１の反射防止コーティング中の第１のＵＶ硬化性アクリラート結合剤が、ＳＲ３５１ＬＶ、ＳＲ３５５、ＳＲ３９９、四官能性アクリラートモノマー、五官能性アクリラートモノマー、ペンタエリスリトールトリテトラアクリラート（ＰＥＴＩＡ）、Ｅｂｅｃｒｙ  １４０、Ｅｂｅｃｒｙｌ  １８０、多官能性オリゴマー又はＵＶ樹脂を含む、実施形態１及び２のいずれか一つに記載の複合フィルム。
【０１４０】
実施形態１１．第１の反射防止コーティングが、第１の反射防止コーティングの総重量に対して少なくとも約４０重量％、又は少なくとも約４２重量％又は少なくとも約４４重量％又は少なくとも約４６重量％又は少なくとも約４８重量％又は少なくとも約５０重量％又は少なくとも約５２重量％又は少なくとも約５４重量％又は少なくとも約５６重量％又は少なくとも約５８重量％又は少なくとも約６０重量％の濃度で第１のＵＶ硬化性アクリラート結合剤を含む、実施形態１及び２のいずれか一項に記載の複合フィルム。
【０１４１】
実施形態１２．第１の反射防止コーティングが、第１の反射防止コーティングの総重量に対して約９５重量％以下又は約９３重量％以下又は約９０重量％以下又は約８８重量％以下又は約８５重量％以下又は約８３重量％以下又は約８０重量％以下又は約７８重量％以下又は約７５重量％以下又は約７３重量％以下又は約７０重量％以下の濃度で第１のＵＶ硬化性アクリラート結合剤を含む、実施形態１及び２のいずれか一つに記載の複合フィルム。
【０１４２】
実施形態１３．第１の反射防止コーティング中の光開始剤成分が、Ｏｍｎｉｒａｄ  １８４、Ｏｍｎｉｒａｄ  ８１９、Ｏｍｎｉｒａｄ  １１７３、ＣＰＩ  ６９７６、他の同様の光開始剤又はその任意の組合せを含む、実施形態１及び２のいずれか一つに記載の複合フィルム。
【０１４３】
実施形態１４．第１の反射防止コーティングが、第１の反射防止コーティングの総重量に対して少なくとも約２重量％又は少なくとも約２．２重量％又は少なくとも約２．５重量％又は少なくとも約２．７重量％又は少なくとも約３．０重量％又は少なくとも約３．２重量％又は少なくとも約３．５重量％又は少なくとも約３．７重量％又は少なくとも約４．０重量％又は少なくとも約４．２重量％又は少なくとも約４．５重量％又は少なくとも約４．７重量％又は少なくとも約５．０重量％又は少なくとも約５．２重量％又は少なくとも約５．５重量％の濃度で光開始剤成分を含む、実施形態１及び２のいずれか一つに記載の複合フィルム。
【０１４４】
実施形態１５．第１の反射防止コーティングが、第１の反射防止コーティングの総重量に対して約１０重量％以下又は約９．８重量％以下又は約９．５重量％以下又は約９．３重量％以下又は約９．０重量％以下又は約８．８重量％以下又は約８．５重量％以下又は約８．３重量％以下又は約８．０重量％以下又は約７．８重量％以下又は約７．５重量％以下又は約７．３重量％以下又は約７．０重量％以下又は約６．８重量％以下又は約６．５重量％以下の濃度で光開始剤成分を含む、実施形態１及び２のいずれか一つに記載の複合フィルム。
【０１４５】
実施形態１６．第１の反射防止コーティングが、第１の反射防止コーティングの総重量に対して少なくとも約５重量％又は少なくとも約６重量％又は少なくとも約７重量％又は少なくとも約８重量％又は少なくとも約９重量％又は少なくとも約１０重量％又は少なくとも約１１重量％又は少なくとも約１２重量％又は少なくとも約１３重量％又は少なくとも約１４重量％又は少なくとも約１５重量％又は少なくとも約１６重量％又は少なくとも約１７重量％又は少なくとも約１８重量％又は少なくとも約１９重量％又は少なくとも約２０重量％又は少なくとも約２１重量％又は少なくとも約２２重量％又は少なくとも約２３重量％又は少なくとも約２４重量％又は少なくとも約２５重量％の濃度でシリカナノ粒子を含む、実施形態１及び２のいずれか一つに記載の複合フィルム。
【０１４６】
実施形態１７．第１の反射防止コーティングが、第１の反射防止コーティングの総重量に対して約６０重量％以下又は約５８重量％以下又は約５５重量％以下又は約５３重量％以下又は約５０重量％以下又は約４８重量％以下又は約４５重量％以下又は約４３重量％以下又は約４０重量％以下又は約３８重量％以下又は約３５重量％以下又は約３３重量％以下又は約３０重量％以下の濃度でシリカナノ粒子を含む、実施形態１及び２のいずれか一つに記載の複合フィルム。
【０１４７】
実施形態１８．第１の反射防止コーティング中のシリカナノ粒子が、表面処理シリカナノ粒子である、実施形態２に記載の反射防止コーティング。
【０１４８】
実施形態１９．第１の反射防止コーティング中のシリカナノ粒子が、ポリシロキサン、アクリラート又はその組合せで表面処理されている、実施形態１８に記載の反射防止コーティング。
【０１４９】
実施形態２０．第１の反射防止コーティング中のシリカナノ粒子が、概して固体シリカナノ粒子である、実施形態１及び２のいずれか一つに記載の複合フィルム。
【０１５０】
実施形態２１．第１の反射防止コーティング中のシリカナノ粒子が、少なくとも約１ｎｍ又は少なくとも約２ｎｍ又は少なくとも約３ｎｍ又は少なくとも約４ｎｍ又は少なくとも約５ｎｍ又は少なくとも約６ｎｍ又は少なくとも約７ｎｍ又は少なくとも約８ｎｍ又は少なくとも約１０ｎｍ又は少なくとも約１１ｎｍ又は少なくとも約１２ｎｍ又は少なくとも約１３ｎｍ又は少なくとも約１４ｎｍ又は少なくとも約１５ｎｍ又は少なくとも約１６ｎｍ又は少なくとも約１７ｎｍ又は少なくとも約１８ｎｍの平均粒径（Ｄ５０）を有する、実施形態１及び２のいずれか一つに記載の複合フィルム。
【０１５１】
実施形態２２．第１の反射防止コーティング中のシリカナノ粒子が、約５００ｎｍ以下又は約４００ｎｍ以下又約３００ｎｍ以下又は約２００ｎｍ以下又は約１００ｎｍ以下又は約９５ｎｍ以下又は約９０ｎｍ以下又は約８５ｎｍ以下又は約８０ｎｍ以下又は約７５ｎｍ以下又は約６５ｎｍ以下又は約６０ｎｍ以下又は約５５ｎｍ以下又は約５０ｎｍ以下又は約４５ｎｍ以下又は約４０ｎｍ以下又は約３５ｎｍ以下又は約３０ｎｍ以下又は約２５ｎｍ以下の平均粒径（Ｄ５０）を有する、実施形態１及び２のいずれか一つに記載の複合フィルム。
【０１５２】
実施形態２３．第１の反射防止コーティングがスリップ剤を含む、実施形態１及び２のいずれか一つに記載の複合フィルム。
【０１５３】
実施形態２４．スリップ剤がＴｅｇｏ  ｇｌｉｄｅ  ４１０、Ｔｅｇｏｒａｄ  ２１００、Ｔｅｇｏｒａｄ  ２３００、Ｔｅｇｏｒａｄ  ２５００、ＢＹＫ３０６、ＢＹＫ３０７及びその任意の組合せを含む、実施形態２３に記載の複合フィルム。
【０１５４】
実施形態２５．第１の反射防止コーティングが、第１の反射防止コーティングの総重量に対して少なくとも約０．０１重量％の濃度でスリップ剤を含む、実施形態２３に記載の複合フィルム。
【０１５５】
実施形態２６．第１の反射防止コーティングが、第１の反射防止コーティングの総重量に対して約５重量％以下の濃度でスリップ剤を含む、実施形態２３に記載の複合フィルム。
【０１５６】
実施形態２７．第１の反射防止コーティングが湿潤剤を含む、実施形態１及び２のいずれか一つに記載の複合フィルム。
【０１５７】
実施形態２８．湿潤剤が、ＢＹＫ−３７７、ＢＹＫ−ＵＶ  ３５００、Ｔｅｇｏ  ２７０又はその任意の組合せを含む、実施形態２７に記載の複合フィルム。
【０１５８】
実施形態２９．第１の反射防止コーティングが、第１の反射防止コーティングの総重量に対して少なくとも約０．０１重量％の濃度で湿潤剤を含む、実施形態２７に記載の複合フィルム。
【０１５９】
実施形態３０．第１の反射防止コーティングが、第１の反射防止コーティングの総重量に対して約０．３重量％以下の濃度で湿潤剤を含む、実施形態２７に記載の複合フィルム。
【０１６０】
実施形態３１．第１の反射防止コーティングが表面エネルギー調整剤を含む、実施形態１及び２のいずれか一つに記載の複合フィルム。
【０１６１】
実施形態３２．表面エネルギー調整剤が、ＢＹＫ−３１５、ＢＹＫ−３００、ＢＹＫ−３１０、ＢＹ−３７８又はその任意の組合せを含む、実施形態３１に記載の複合フィルム。
【０１６２】
実施形態３３．第１の反射防止コーティングが、第１の反射防止コーティングの総重量に対して少なくとも約０．０１重量％の濃度で表面エネルギー調整剤を含む、実施形態３１に記載の複合フィルム。
【０１６３】
実施形態３４．第１の反射防止コーティングが、第１の反射防止コーティングの総重量に対して約０．３重量％以下の濃度で表面エネルギー調整剤を含む、実施形態３１に記載の複合フィルム。
【０１６４】
実施形態３５．第１の反射防止コーティングが第２のＵＶ硬化性アクリラート結合剤を含む、実施形態１及び２のいずれか一つに記載の複合フィルム。
【０１６５】
実施形態３６．第２のＵＶ硬化性アクリラート結合剤が、ＳＲ３５１ＬＶ、ＳＲ３５５、ＳＲ３９９、四官能性アクリラートモノマー、五官能性アクリラートモノマー、ペンタエリスリトールトリテトラアクリラート（ＰＥＴＩＡ）、Ｅｂｅｃｒｙ  １４０、Ｅｂｅｃｒｙｌ  １８０、多官能性オリゴマー又はＵＶ樹脂を含む、実施形態３５に記載の複合フィルム。
【０１６６】
実施形態３７．第１の反射防止コーティングが、第１の反射防止コーティングの総重量に対して少なくとも約５．０重量％の濃度で第２のＵＶ硬化性アクリラート結合剤を含む、実施形態３５に記載の複合フィルム。
【０１６７】
実施形態３８．第１の反射防止コーティングが、第１の反射防止コーティングの総重量に対して約６０重量％以下の濃度で第２のＵＶ硬化性アクリラート結合剤を含む、実施形態３５に記載の複合フィルム。
【０１６８】
実施形態３９．第１の透明基板がＰＥＴフィルムを含む、先行実施形態のいずれか一つに記載の複合フィルム。
【０１６９】
実施形態４０．第１の透明基板が光学的に透明なＰＥＴフィルムを含む、先行実施形態のいずれか一つに記載の複合フィルム。
【０１７０】
実施形態４１．第１の透明基板が単層の光学的に透明なＰＥＴフィルムを含む、先行実施形態のいずれか一つに記載の複合フィルム。
【０１７１】
実施形態４２．ＰＥＴフィルムが、少なくとも約５ミル又は少なくとも約６ミル又は少なくとも約７ミル又は少なくとも約８ミル又は少なくとも約９ミル又は少なくとも約１０ミルの厚さを含む、実施形態３９、４０及び４１のいずれか一つに記載の複合フィルム。
【０１７２】
実施形態４３．ＰＥＴフィルムが、約１５ミル以下又は約１４ミル以下又は約１３ミル以下又は約１２ミル以下又は約１１ミル以下の厚さを含む、実施形態３９、４０及び４１のいずれか一つに記載の複合フィルム。
【０１７３】
実施形態４４．複合フィルムが、第１のＵＶ硬化性アクリラート結合剤、光開始剤成分、及び第２の反射防止コーティング中に分散されたシリカナノ粒子を含む第２の反射防止コーティングをさらに含む、先行実施形態のいずれか一つに記載の複合フィルム。
【０１７４】
実施形態４５．第２の反射防止コーティングが第１の透明基板の第２の表面に積層され、第１の透明基板の第２の表面が第１の透明基板の第１の表面に平行かつ反対である、実施形態４４に記載の複合フィルム。
【０１７５】
実施形態４６．第２の反射防止コーティングが、少なくとも約５０ｎｍ又は少なくとも約６０ｎｍ又は少なくとも約７０ｎｍ又は少なくとも約８０ｎｍ又は少なくとも約９０ｎｍ又は少なくとも約１００ｎｍ又は少なくとも約１１０ｎｍ又は少なくとも約１２０ｎｍ又は少なくとも約１３０ｎｍ又は少なくとも約１４０ｎｍ又は少なくとも約１５０ｎｍ又は少なくとも約１６０ｎｍ又は少なくとも約１７０ｎｍ又は少なくとも約１８０ｎｍ又は少なくとも約１９０ｎｍ又は少なくとも約２００ｎｍの厚さを有する、実施形態４５に記載の複合フィルム。
【０１７６】
実施形態４７．第２の反射防止コーティングが、約５００ｎｍ以下又は約４９０ｎｍ以下又は約４８０ｎｍ以下又は約４７０ｎｍ以下又は約４６０ｎｍ以下又は約４５０ｎｍ以下又は約４４０ｎｍ以下又は約４３０ｎｍ以下又は約４２０ｎｍ以下又は約４１０ｎｍ以下又は約４００ｎｍ以下又は約３９０ｎｍ以下又は約３８０ｎｍ以下又は約３７０ｎｍ以下又は約３６０ｎｍ以下又は約３５０ｎｍ以下又は約３４０ｎｍ以下又は約３３０ｎｍ以下又は約３２０ｎｍ以下又は約３１０ｎｍ以下又は約３００ｎｍ以下の厚さを有する、実施形態４５に記載の複合フィルム。
【０１７７】
実施形態４８．第２の反射防止コーティングが少なくとも約０．０１又は少なくとも約０．０５又は少なくとも約０．０７又は少なくとも約０．１又は少なくとも約０．１２又は少なくとも約０．１５又は少なくとも約０．１７又は少なくとも約０．２０又は少なくとも約０．２２又は少なくとも約０．２５又は少なくとも約０．２７又は少なくとも約０．３０の比ＡＣ２ＳｉＯ２／ＡＣ２Ｂを含み、ＡＣ２ＳｉＯ２が、第２の反射防止コーティングの総重量に対する、第２の反射防止コーティング中のシリカナノ粒子の重量パーセントでの濃度であり、ＡＣ２Ｂが、第２の反射防止コーティングの総重量に対する、第２の反射防止コーティング中の第２のＵＶ硬化性アクリラート結合剤の重量パーセントでの濃度である、実施形態４５に記載の複合フィルム。
【０１７８】
実施形態４９．第２の反射防止コーティングが約１．３以下又は約１．２以下又は約１．１以下又は約１．０以下又は約０．９以下又は約０．８以下又は約０．７以下又は約０．６以下又は約０．５以下の比ＡＣ２ＳｉＯ２／ＡＣ２Ｂを含み、ＡＣ２ＳｉＯ２が、第２の反射防止コーティングの総重量に対する、第２の反射防止コーティング中のシリカナノ粒子の重量パーセントでの濃度であり、ＡＣ２Ｂが、第２の反射防止コーティングの総重量に対する、第２の反射防止コーティング中の第２のＵＶ硬化性アクリラート結合剤の重量パーセントでの濃度である、実施形態４５に記載の複合フィルム。
【０１７９】
実施形態５０．第２の結合剤反射防止コーティング中のＵＶ硬化性アクリラートが、ＳＲ３５１ＬＶ、ＳＲ３５５、ＳＲ３９９、四官能性アクリラートモノマー、五官能性アクリラートモノマー、ペンタエリスリトールトリテトラアクリラート（ＰＥＴＩＡ）、Ｅｂｅｃｒｙ  １４０、Ｅｂｅｃｒｙｌ  １８０、多官能性オリゴマー又はＵＶ樹脂を含む、実施形態４５に記載の複合フィルム。
【０１８０】
実施形態５１．第２の反射防止コーティングが、第２の反射防止コーティングの総重量に対して少なくとも約４０重量％又は少なくとも約４２重量％又は少なくとも約４４重量％又は少なくとも約４６重量％又は少なくとも約４８重量％又は少なくとも約５０重量％又は少なくとも約５２重量％又は少なくとも約５４重量％又は少なくとも約５６重量％又は少なくとも約５８重量％又は少なくとも約６０重量％の濃度で第１のＵＶ硬化性アクリラート結合剤を含む、実施形態４５に記載の複合フィルム。
【０１８１】
実施形態５２．第２の反射防止コーティングが、第２の反射防止コーティングの総重量に対して約９５重量％以下又は約９３重量％以下又は約９０重量％以下又は約８８重量％以下又は約８５重量％以下又は約８３重量％以下又は約８０重量％以下又は約７８重量％以下又は約７５重量％以下又は約７３重量％以下又は約７０重量％以下の濃度で第１のＵＶ硬化性アクリラート結合剤を含む、実施形態４５に記載の複合フィルム。
【０１８２】
実施形態５３．第２の反射防止コーティング中の光開始剤成分が、Ｏｍｎｉｒａｄ  １８４、Ｏｍｎｉｒａｄ  ８１９、Ｏｍｎｉｒａｄ  １１７３、ＣＰＩ  ６９７６、他の同様の光開始剤又はその任意の組合せを含む、実施形態４５に記載の複合フィルム。
【０１８３】
実施形態５４．第２の反射防止コーティングが、第２の反射防止コーティングの総重量に対して少なくとも約２重量％又は少なくとも約２．２重量％又は少なくとも約２．５重量％又は少なくとも約２．７重量％又は少なくとも約３．０重量％又は少なくとも約３．２重量％又は少なくとも約３．５重量％又は少なくとも約３．７重量％又は少なくとも約４．０重量％又は少なくとも約４．２重量％又は少なくとも約４．５重量％又は少なくとも約４．７重量％又は少なくとも約５．０重量％又は少なくとも約５．２重量％又は少なくとも約５．５重量％の濃度で光開始剤成分を含む、実施形態４５に記載の複合フィルム。
【０１８４】
実施形態５５．第２の反射防止コーティングが、第２の反射防止コーティングの総重量に対して約１０重量％以下又は約９．８重量％以下又は約９．５重量％以下又は約９．３重量％以下又は約９．０重量％以下又は約８．８重量％以下又は約８．５重量％以下又は約８．３重量％以下又は約８．０重量％以下又は約７．８重量％以下又は約７．５重量％以下又は約７．３重量％以下又は約７．０重量％以下又は約６．８重量％以下又は約６．５重量％以下の濃度で光開始剤成分を含む、実施形態４５に記載の複合フィルム。
【０１８５】
実施形態５６．第２の反射防止コーティングが、第２の反射防止コーティングの総重量に対して少なくとも約５重量％又は少なくとも約６重量％又は少なくとも約７重量％又は少なくとも約８重量％又は少なくとも約９重量％又は少なくとも約１０重量％又は少なくとも約１１重量％又は少なくとも約１２重量％又は少なくとも約１３重量％又は少なくとも約１４重量％又は少なくとも約１５重量％又は少なくとも約１６重量％又は少なくとも約１７重量％又は少なくとも約１８重量％又は少なくとも約１９重量％又は少なくとも約２０重量％又は少なくとも約２１重量％又は少なくとも約２２重量％又は少なくとも約２３重量％又は少なくとも約２４重量％又は少なくとも約２５重量％の濃度でシリカナノ粒子を含む、実施形態４５に記載の複合フィルム。
【０１８６】
実施形態５７．第２の反射防止コーティングが、第２の反射防止コーティングの総重量に対して約６０重量％以下又は約５８重量％以下又は約５５重量％以下又は約５３重量％以下又は約５０重量％以下又は約４８重量％以下又は約４５重量％以下又は約４３重量％以下又は約４０重量％以下又は約３８重量％以下又は約３５重量％以下又は約３３重量％以下又は約３０重量％以下の濃度でシリカナノ粒子を含む、実施形態４５に記載の複合フィルム。
【０１８７】
実施形態５８．第２の反射防止コーティング中のシリカナノ粒子が、表面処理シリカナノ粒子である、実施形態４５に記載の複合フィルム。
【０１８８】
実施形態５９．第２の反射防止コーティング中のシリカナノ粒子が、ポリシロキサン、アクリラート又はその組合せで表面処理されている、実施形態５８に記載の反射防止コーティング。
【０１８９】
実施形態６０．第２の反射防止コーティング中のシリカナノ粒子が、概して固体シリカナノ粒子である、実施形態４５に記載の複合フィルム。
【０１９０】
実施形態６１．第２の反射防止コーティング中のシリカナノ粒子が、少なくとも約１ｎｍ又は少なくとも約２ｎｍ又は少なくとも約３ｎｍ又は少なくとも約４ｎｍ又は少なくとも約５ｎｍ又は少なくとも約６ｎｍ又は少なくとも約７ｎｍ又は少なくとも約８ｎｍ又は少なくとも約１０ｎｍ又は少なくとも約１１ｎｍ又は少なくとも約１２ｎｍ又は少なくとも約１３ｎｍ又は少なくとも約１４ｎｍ又は少なくとも約１５ｎｍ又は少なくとも約１６ｎｍ又は少なくとも約１７ｎｍ又は少なくとも約１８ｎｍの平均粒径（Ｄ５０）を有する、実施形態４５に記載の複合フィルム。
【０１９１】
実施形態６２．第２の反射防止コーティング中のシリカナノ粒子が、約５００ｎｍ以下又は約４００ｎｍ以下又は約３００ｎｍ以下又は約２００ｎｍ以下又は約１００ｎｍ以下又は約９５ｎｍ以下又は約９０ｎｍ以下又は約８５ｎｍ以下又は約８０ｎｍ以下又は約７５ｎｍ以下又は約６５ｎｍ以下又は約６０ｎｍ以下又は約５５ｎｍ以下又は約５０ｎｍ以下又は約４５ｎｍ以下又は約４０ｎｍ以下又は約３５ｎｍ以下又は約３０ｎｍ以下又は約２５ｎｍ以下の平均粒径（Ｄ５０）を有する、実施形態４５に記載の複合フィルム。
【０１９２】
実施形態６３．第２の反射防止コーティングがスリップ剤を含む、実施形態４５に記載の複合フィルム。
【０１９３】
実施形態６４．スリップ剤がＴｅｇｏ  ｇｌｉｄｅ  ４１０、Ｔｅｇｏｒａｄ  ２１００、Ｔｅｇｏｒａｄ  ２３００、Ｔｅｇｏｒａｄ  ２５００、ＢＹＫ３０６、ＢＹＫ３０７及びその任意の組合せを含む、実施形態６３に記載の複合フィルム。
【０１９４】
実施形態６５．第２の反射防止コーティングが、第１の反射防止コーティングの総重量に対して少なくとも約０．０１重量％の濃度でスリップ剤を含む、実施形態６３に記載の複合フィルム。
【０１９５】
実施形態６６．第１の反射防止コーティングが、第１の反射防止コーティングの総重量に対して約５重量％以下の濃度でスリップ剤を含む、実施形態６３に記載の複合フィルム。
【０１９６】
実施形態６７．第２の反射防止コーティングが湿潤剤を含む、実施形態４５に記載の複合フィルム。
【０１９７】
実施形態６８．湿潤剤が、ＢＹＫ−３７７、ＢＹＫ−ＵＶ  ３５００、Ｔｅｇｏ  ２７０又はその任意の組合せを含む、実施形態６７に記載の複合フィルム。
【０１９８】
実施形態６９．第２の反射防止コーティングが、第２の反射防止コーティングの総重量に対して少なくとも約０．０１重量％の濃度で湿潤剤を含む、実施形態６７に記載の複合フィルム。
【０１９９】
実施形態７０．第２の反射防止コーティングが、第２の反射防止コーティングの総重量に対して約０．３重量％以下の濃度で湿潤剤を含む、実施形態６７に記載の複合フィルム。
【０２００】
実施形態７１．第２の反射防止コーティングが表面エネルギー調整剤を含む、実施形態４５に記載の複合フィルム。
【０２０１】
実施形態７２．表面エネルギー調整剤が、ＢＹＫ−３１５、ＢＹＫ−３００、ＢＹＫ−３１０、ＢＹ−３７８又はその任意の組合せを含む、実施形態７１に記載の複合フィルム。
【０２０２】
実施形態７３．第２の反射防止コーティングが、第２の反射防止コーティングの総重量に対して少なくとも約０．０１重量％の濃度で表面エネルギー調整剤を含む、実施形態７１に記載の複合フィルム。
【０２０３】
実施形態７４．第２の反射防止コーティングが、第２の反射防止コーティングの総重量に対して約０．３重量％以下の濃度で表面エネルギー調整剤を含む、実施形態７１に記載の複合フィルム。
【０２０４】
実施形態７５．第２の反射防止コーティングが第２のＵＶ硬化性アクリラート結合剤を含む、実施形態４５に記載の複合フィルム。
【０２０５】
実施形態７６．第２のＵＶ硬化性アクリラート結合剤が、ＳＲ３５１ＬＶ、ＳＲ３５５、ＳＲ３９９、四官能性アクリラートモノマー、五官能性アクリラートモノマー、ペンタエリスリトールトリテトラアクリラート（ＰＥＴＩＡ）、Ｅｂｅｃｒｙ  １４０、Ｅｂｅｃｒｙｌ  １８０、多官能性オリゴマー又はＵＶ樹脂を含む、実施形態７５に記載の複合フィルム。
【０２０６】
実施形態７７．第２の反射防止コーティングが、第２の反射防止コーティングの総重量に対して少なくとも約５．０重量％の濃度で第２のＵＶ硬化性アクリラート結合剤を含む、実施形態７５に記載の複合フィルム。
【０２０７】
実施形態７８．第２の反射防止コーティングが、第２の反射防止コーティングの総重量に対して約６０重量％以下の濃度で第２のＵＶ硬化性アクリラート結合剤を含む、実施形態７５に記載の複合フィルム。
【０２０８】
実施形態７９．複合フィルムが、第１の反射防止フィルムの表面に積層された第１の接着剤層をさらに含む、先行実施形態のいずれか一つに記載の複合フィルム。
【０２０９】
実施形態８０．第１の接着剤層が、Ａｓｈｌａｎｄ製の  Ａｒｏｓｅｔ  １４５２、Ａｒｏｓｅｔ  １４５０、Ａｒｏｓｅｔ  ６４２８、Ｄｕｒｏ−Ｔａｋ  ２２２Ａ、Ｄｕｒｏ−Ｔａｋ  ８０−１０９３又はその組合せを含む、実施形態７９に記載の複合フィルム。
【０２１０】
実施形態８１．第１の接着剤層が少なくとも約１μｍの厚さを有する、実施形態７９に記載の複合フィルム。
【０２１１】
実施形態８２．第１の接着剤層が約５０μｍ以下の厚さを有する、実施形態７９に記載の複合フィルム。
【０２１２】
実施形態８３．第１の接着剤層がナノ粒子を含む、実施形態７９に記載の複合フィルム。
【０２１３】
実施形態８４．第１の接着剤層のナノ粒子が、表面処理シリカナノ粒子を含む、実施形態８３に記載の複合フィルム。
【０２１４】
実施形態８５．第１の接着剤層中のナノ粒子が、少なくとも約１ｎｍ又は少なくとも約２ｎｍ又は少なくとも約３ｎｍ又は少なくとも約４ｎｍ又は少なくとも約５ｎｍ又は少なくとも約６ｎｍ又は少なくとも約７ｎｍ又は少なくとも約８ｎｍ又は少なくとも約１０ｎｍ又は少なくとも約１１ｎｍ又は少なくとも約１２ｎｍ又は少なくとも約１３ｎｍ又は少なくとも約１４ｎｍ又は少なくとも約１５ｎｍ又は少なくとも約１６ｎｍ又は少なくとも約１７ｎｍ又は少なくとも約１８ｎｍの平均粒径（Ｄ５０）を有する、実施形態８３に記載の複合フィルム。
【０２１５】
実施形態８６．第１の接着剤層中のナノ粒子が、約５００ｎｍ以下又は約４００ｎｍ以下又は約３００ｎｍ以下又は約２００ｎｍ以下又は約１００ｎｍ以下又は約９５ｎｍ以下又は約９０ｎｍ以下又は約８５ｎｍ以下又は約８０ｎｍ以下又は約７５ｎｍ以下又は約６５ｎｍ以下又は約６０ｎｍ以下又は約５５ｎｍ以下又は約５０ｎｍ以下又は約４５ｎｍ以下又は約４０ｎｍ以下又は約３５ｎｍ以下又は約３０ｎｍ以下又は約２５ｎｍ以下の平均粒径（Ｄ５０）を有する、実施形態８３に記載の複合フィルム。
【０２１６】
実施形態８７．複合フィルムが、第１の接着剤層に積層された第２の透明基板をさらに含む、先行実施形態のいずれか一つに記載の複合フィルム。
【０２１７】
実施形態８８．第２の透明基板がＰＥＴフィルムを含む、実施形態８７に記載の複合フィルム。
【０２１８】
実施形態８９．第２の透明基板が光学的に透明なＰＥＴフィルムを含む、実施形態８７に記載の複合フィルム。
【０２１９】
実施形態９０．第２の透明基板が単層の光学的に透明なＰＥＴフィルムを含む、実施形態８７に記載の複合フィルム。
【０２２０】
実施形態９１．第２の透明基板が、少なくとも約１ミル又は少なくとも約２ミル又は少なくとも約３ミル又は少なくとも約４ミル又は少なくとも約５ミルの厚さを含む、実施形態８７に記載の複合フィルム。
【０２２１】
実施形態９２．第２の透明基板が、約１５ミル以下又は約１４ミル以下又は約１３ミル以下又は約１２ミル以下又は約１１ミル以下の厚さを含む、実施形態８７に記載の複合フィルム。
【０２２２】
実施形態９３．複合フィルムが、第２の透明基板の表面に積層された第２の接着剤層をさらに含む、先行実施形態のいずれか一つに記載の複合フィルム。
【０２２３】
実施形態９４．第２の接着剤層が、Ａｓｈｌａｎｄ製の  Ａｒｏｓｅｔ  １４５２、Ａｒｏｓｅｔ  １４５０、Ａｒｏｓｅｔ  ６４２８、Ｄｕｒｏ−Ｔａｋ  ２２２Ａ、Ｄｕｒｏ−Ｔａｋ  ８０−１０９３又はその組合せを含む、実施形態９３に記載の複合フィルム。
【０２２４】
実施形態９５．第２の接着剤層が少なくとも約１μｍの厚さを有する、実施形態９３に記載の複合フィルム。
【０２２５】
実施形態９６．第２の接着剤層が約５０μｍ以下の厚さを有する、実施形態９３に記載の複合フィルム。
【０２２６】
実施形態９７．第２の接着剤層がナノ粒子を含む、実施形態９３に記載の複合フィルム。
【０２２７】
実施形態９８．第２の接着剤層のナノ粒子が、表面処理シリカナノ粒子を含む、実施形態９３に記載の複合フィルム。
【０２２８】
実施形態９９．第２の接着剤層中のナノ粒子が、少なくとも約１ｎｍ又は少なくとも約２ｎｍ又は少なくとも約３ｎｍ又は少なくとも約４ｎｍ又は少なくとも約５ｎｍ又は少なくとも約６ｎｍ又は少なくとも約７ｎｍ又は少なくとも約８ｎｍ又は少なくとも約１０ｎｍ又は少なくとも約１１ｎｍ又は少なくとも約１２ｎｍ又は少なくとも約１３ｎｍ又は少なくとも約１４ｎｍ又は少なくとも約１５ｎｍ又は少なくとも約１６ｎｍ又は少なくとも約１７ｎｍ又は少なくとも約１８ｎｍの平均粒径（Ｄ５０）を有する、実施形態９３に記載の複合フィルム。
【０２２９】
実施形態１００．第２の接着剤層中のナノ粒子が、約５００ｎｍ以下又は約４００ｎｍ以下又は約３００ｎｍ以下又は約２００ｎｍ以下又は約１００ｎｍ以下又は約９５ｎｍ以下又は約９０ｎｍ以下又は約８５ｎｍ以下又は約８０ｎｍ以下又は約７５ｎｍ以下又は約６５ｎｍ以下又は約６０ｎｍ以下又は約５５ｎｍ以下又は約５０ｎｍ以下又は約４５ｎｍ以下又は約４０ｎｍ以下又は約３５ｎｍ以下又は約３０ｎｍ以下又は約２５ｎｍ以下の平均粒径（Ｄ５０）を有する、実施形態９３に記載の複合フィルム。
【０２３０】
実施形態１０１．複合フィルムが、第２の透明基板の表面に積層された第３の反射防止コーティングをさらに含み、第３の反射防止コーティングが、第１のＵＶ硬化性アクリラート結合剤、光開始剤成分及び第２の反射防止コーティング中に分散されたシリカナノ粒子を含む、第２の反射防止コーティングを含む、実施形態９３に記載の複合フィルム
【０２３１】
実施形態１０２．第３の反射防止コーティングが、少なくとも約５０ｎｍ又は少なくとも約６０ｎｍ又は少なくとも約７０ｎｍ又は少なくとも約８０ｎｍ又は少なくとも約９０ｎｍ又は少なくとも約１００ｎｍ又は少なくとも約１１０ｎｍ又は少なくとも約１２０ｎｍ又は少なくとも約１３０ｎｍ又は少なくとも約１４０ｎｍ又は少なくとも約１５０ｎｍ又は少なくとも約１６０ｎｍ又は少なくとも約１７０ｎｍ又は少なくとも約１８０ｎｍ又は少なくとも約１９０ｎｍ又は少なくとも約２００ｎｍの厚さを有する、実施形態１０１に記載の複合フィルム。
【０２３２】
実施形態１０３．第３の反射防止コーティングが、約５００ｎｍ以下又は約４９０ｎｍ以下又は約４８０ｎｍ以下又は約４７０ｎｍ以下又は約４６０ｎｍ以下又は約４５０ｎｍ以下又は約４４０ｎｍ以下又は約４３０ｎｍ以下又は約４２０ｎｍ以下又は約４１０ｎｍ以下又は約４００ｎｍ以下又は約３９０ｎｍ以下又は約３８０ｎｍ以下又は約３７０ｎｍ以下又は約３６０ｎｍ以下又は約３５０ｎｍ以下又は約３４０ｎｍ以下又は約３３０ｎｍ以下又は約３２０ｎｍ以下又は約３１０ｎｍ以下又は約３００ｎｍ以下の厚さを有する、実施形態１０１に記載の複合フィルム。
【０２３３】
実施形態１０４．第３の反射防止コーティングが少なくとも約０．０１又は少なくとも約０．０５又は少なくとも約０．０７又は少なくとも約０．１又は少なくとも約０．１２又は少なくとも約０．１５又は少なくとも約０．１７又は少なくとも約０．２０又は少なくとも約０．２２又は少なくとも約０．２５又は少なくとも約０．２７又は少なくとも約０．３０の比ＡＣ３ＳｉＯ２／ＡＣ３Ｂを含み、ＡＣ３ＳｉＯ２が、第３の反射防止コーティングの総重量に対する、第３の反射防止コーティング中のシリカナノ粒子の重量パーセントでの濃度であり、ＡＣ３Ｂが、第３の反射防止コーティングの総重量に対する、第３の反射防止コーティング中の第３のＵＶ硬化性アクリラート結合剤の重量パーセントでの濃度である、実施形態１０１に記載の複合フィルム。
【０２３４】
実施形態１０５．第３の反射防止コーティングが約１．３以下又は約１．２以下又は約１．１以下又は約１．０以下又は約０．９以下又は約０．８以下又は約０．７以下又は約０．６以下又は約０．５以下の比ＡＣ３ＳｉＯ２／ＡＣ３Ｂを含み、ＡＣ３ＳｉＯ２が、第３の反射防止コーティングの総重量に対する、第３の反射防止コーティング中のシリカナノ粒子の重量パーセントでの濃度であり、ＡＣ３Ｂが、第３の反射防止コーティングの総重量に対する、第３の反射防止コーティング中の第３のＵＶ硬化性アクリラート結合剤の重量パーセントでの濃度である、実施形態１０１に記載の複合フィルム。
【０２３５】
実施形態１０６．第３の反射防止コーティング中のＵＶ硬化性アクリラート結合剤が、ＳＲ３５１ＬＶ、ＳＲ３５５、ＳＲ３９９、四官能性アクリラートモノマー、五官能性アクリラートモノマー、ペンタエリスリトールトリテトラアクリラート（ＰＥＴＩＡ）、Ｅｂｅｃｒｙ  １４０、Ｅｂｅｃｒｙｌ  １８０、多官能性オリゴマー又はＵＶ樹脂を含む、実施形態１０１に記載の複合フィルム。
【０２３６】
実施形態１０７．第３の反射防止コーティングが、第３の反射防止コーティングの総重量に対して少なくとも約４０重量％又は少なくとも約４２重量％又は少なくとも約４４重量％又は少なくとも約４６重量％又は少なくとも約４８重量％又は少なくとも約５０重量％又は少なくとも約５２重量％又は少なくとも約５４重量％又は少なくとも約５６重量％又は少なくとも約５８重量％又は少なくとも約６０重量％の濃度で第１のＵＶ硬化性アクリラート結合剤を含む、実施形態１０１に記載の複合フィルム。
【０２３７】
実施形態１０８．第３の反射防止コーティングが、第３の反射防止コーティングの総重量に対して約９５重量％以下又は約９３重量％以下又は約９０重量％以下又は約８８重量％以下又は約８５重量％以下又は約８３重量％以下又は約８０重量％以下又は約７８重量％以下又は約７５重量％以下又は約７３重量％以下又は約７０重量％以下の濃度で第１のＵＶ硬化性アクリラート結合剤を含む、実施形態１０１に記載の複合フィルム。
【０２３８】
実施形態１０９．第３の反射防止コーティング中の光開始剤成分が、Ｏｍｎｉｒａｄ  １８４、Ｏｍｎｉｒａｄ  ８１９、Ｏｍｎｉｒａｄ  １１７３、ＣＰＩ  ６９７６、他の同様の光開始剤又はその任意の組合せを含む、実施形態１０１に記載の複合フィルム。
【０２３９】
実施形態１１０．第３の反射防止コーティングが、第３の反射防止コーティングの総重量に対して少なくとも約２重量％又は少なくとも約２．２重量％又は少なくとも約２．５重量％又は少なくとも約２．７重量％又は少なくとも約３．０重量％又は少なくとも約３．２重量％又は少なくとも約３．５重量％又は少なくとも約３．７重量％又は少なくとも約４．０重量％又は少なくとも約４．２重量％又は少なくとも約４．５重量％又は少なくとも約４．７重量％又は少なくとも約５．０重量％又は少なくとも約５．２重量％又は少なくとも約５．５重量％の濃度で光開始剤成分を含む、実施形態１０１に記載の複合フィルム。
【０２４０】
実施形態１１１．第３の反射防止コーティングが、第３の反射防止コーティングの総重量に対して約１０重量％以下又は約９．８重量％以下又は約９．５重量％以下又は約９．３重量％以下又は約９．０重量％以下又は約８．８重量％以下又は約８．５重量％以下又は約８．３重量％以下又は約８．０重量％以下又は約７．８重量％以下又は約７．５重量％以下又は約７．３重量％以下又は約７．０重量％以下又は約６．８重量％以下又は約６．５重量％以下の濃度で光開始剤成分を含む、実施形態１０１に記載の複合フィルム。
【０２４１】
実施形態１１２．第３の反射防止コーティングが、第３の反射防止コーティングの総重量に対して少なくとも約５重量％又は少なくとも約６重量％又は少なくとも約７重量％又は少なくとも約８重量％又は少なくとも約９重量％又は少なくとも約１０重量％又は少なくとも約１１重量％又は少なくとも約１２重量％又は少なくとも約１３重量％又は少なくとも約１４重量％又は少なくとも約１５重量％又は少なくとも約１６重量％又は少なくとも約１７重量％又は少なくとも約１８重量％又は少なくとも約１９重量％又は少なくとも約２０重量％又は少なくとも約２１重量％又は少なくとも約２２重量％又は少なくとも約２３重量％又は少なくとも約２４重量％又は少なくとも約２５重量％の濃度でシリカナノ粒子を含む、実施形態１０１に記載の複合フィルム。
【０２４２】
実施形態１１３．第３の反射防止コーティングが、第３の反射防止コーティングの総重量に対して約６０重量％以下又は約５８重量％以下又は約５５重量％以下又は約５３重量％以下又は約５０重量％以下又は約４８重量％以下又は約４５重量％以下又は約４３重量％以下又は約４０重量％以下又は約３８重量％以下又は約３５重量％以下又は約３３重量％以下又は約３０重量％以下の濃度でシリカナノ粒子を含む、実施形態１０１に記載の複合フィルム。
【０２４３】
実施形態１１４．第３の反射防止コーティング中のシリカナノ粒子が、表面処理シリカナノ粒子である、実施形態１０１に記載の複合フィルム。
【０２４４】
実施形態１１５．第３の反射防止コーティング中のシリカナノ粒子が、ポリシロキサン、アクリラート又はその組合せで表面処理されている、実施形態１０１に記載の複合フィルム。
【０２４５】
実施形態１１６．第３の反射防止コーティング中のシリカナノ粒子が、概して固体シリカナノ粒子である、実施形態１０１に記載の複合フィルム。
【０２４６】
実施形態１１７．第３の反射防止コーティング中のシリカナノ粒子が、少なくとも約１ｎｍ又は少なくとも約２ｎｍ又は少なくとも約３ｎｍ又は少なくとも約４ｎｍ又は少なくとも約５ｎｍ又は少なくとも約６ｎｍ又は少なくとも約７ｎｍ又は少なくとも約８ｎｍ又は少なくとも約１０ｎｍ又は少なくとも約１１ｎｍ又は少なくとも約１２ｎｍ又は少なくとも約１３ｎｍ又は少なくとも約１４ｎｍ又は少なくとも約１５ｎｍ又は少なくとも約１６ｎｍ又は少なくとも約１７ｎｍ又は少なくとも約１８ｎｍの平均粒径（Ｄ５０）を有する、実施形態１０１に記載の複合フィルム。
【０２４７】
実施形態１１８．第３の反射防止コーティング中のシリカナノ粒子が、約５００ｎｍ以下又は約４００ｎｍ以下又は約３００ｎｍ以下又は約２００ｎｍ以下又は約１００ｎｍ以下又は約９５ｎｍ以下又は約９０ｎｍ以下又は約８５ｎｍ以下又は約８０ｎｍ以下又は約７５ｎｍ以下又は約６５ｎｍ以下又は約６０ｎｍ以下又は約５５ｎｍ以下又は約５０ｎｍ以下又は約４５ｎｍ以下又は約４０ｎｍ以下又は約３５ｎｍ以下又は約３０ｎｍ以下又は約２５ｎｍ以下の平均粒径（Ｄ５０）を有する、実施形態１０１に記載の複合フィルム。
【０２４８】
実施形態１１９．第３の反射防止コーティングが湿潤剤を含む、実施形態１及び２のいずれか一つに記載の複合フィルム。
【０２４９】
実施形態１２０．湿潤剤が、ＢＹＫ−３７７、ＢＹＫ−ＵＶ  ３５００、Ｔｅｇｏ  ２７０又はその任意の組合せを含む、実施形態１１９に記載の複合フィルム。
【０２５０】
実施形態１２１．第３の反射防止コーティングが、第３の反射防止コーティングの総重量に対して少なくとも約０．０１重量％の濃度で湿潤剤を含む、実施形態１１９に記載の複合フィルム。
【０２５１】
実施形態１２２．第３の反射防止コーティングが、第３の反射防止コーティングの総重量に対して少なくとも約０．３重量％以下の濃度で湿潤剤を含む、実施形態１１９に記載の複合フィルム。
【０２５２】
実施形態１２３．第３の反射防止コーティングが表面エネルギー調整剤を含む、実施形態１及び２のいずれか一つに記載の複合フィルム。
【０２５３】
実施形態１２４．表面エネルギー調整剤が、ＢＹＫ−３１５、ＢＹＫ−３００、ＢＹＫ−３１０、ＢＹ−３７８又はその任意の組合せを含む、実施形態１２３に記載の複合フィルム。
【０２５４】
実施形態１２５．第３の反射防止コーティングが、第３の反射防止コーティングの総重量に対して少なくとも約０．０１重量％の濃度で表面エネルギー調整剤を含む、実施形態１２３に記載の複合フィルム。
【０２５５】
実施形態１２６．第３の反射防止コーティングが、第３の反射防止コーティングの総重量に対して約０．３重量％以下の濃度で表面エネルギー調整剤を含む、実施形態１２３に記載の複合フィルム。
【０２５６】
実施形態１２７．第３の反射防止コーティングが第２のＵＶ硬化性アクリラート結合剤を含む、実施形態１及び２のいずれか一つに記載の複合フィルム。
【０２５７】
実施形態１２８．第２のＵＶ硬化性アクリラート結合剤が、ＳＲ３５１ＬＶ、ＳＲ３５５、ＳＲ３９９、四官能性アクリラートモノマー、五官能性アクリラートモノマー、ペンタエリスリトールトリテトラアクリラート（ＰＥＴＩＡ）、Ｅｂｅｃｒｙ  １４０、Ｅｂｅｃｒｙｌ  １８０、多官能性オリゴマー又はＵＶ樹脂を含む、実施形態１２７に記載の複合フィルム。
【０２５８】
実施形態１２９．第３の反射防止コーティングが、第３の反射防止コーティングの総重量に対して少なくとも約５．０重量％の濃度で第２のＵＶ硬化性アクリラート結合剤を含む、実施形態１２７に記載の複合フィルム。
【０２５９】
実施形態１３０．第３の反射防止コーティングが、第３の反射防止コーティングの総重量に対して約６０重量％以下の濃度で第２のＵＶ硬化性アクリラート結合剤を含む、実施形態１２７に記載の複合フィルム。
【０２６０】
実施形態１３１．複合フィルムを形成する方法であって、第１の反射防止コーティング配合物を提供するステップであって、第１の反射防止コーティング配合物が、第１の反射防止コーティング配合物の総重量に対して、少なくとも約０．４重量％及び約５．５重量％以下の濃度の原料の第１のＵＶ硬化性アクリラート結合剤成分、第１の反射防止コーティング配合物の総重量に対して、少なくとも約０．２重量％及び約２．０重量％以下の濃度の原料光開始剤成分、並びに第１の反射防止コーティング配合物の総重量に対して、少なくとも約０．７重量％及び約１．９重量％以下の濃度のシリカナノ粒子を含む、ステップ、第１の反射防止コーティング配合物を透明基板へ適用するステップ、並びに反射防止コーティング配合物を乾燥させて、透明基板に積層された第１の反射防止コーティングを含む複合フィルムを形成するステップを含み、複合フィルムが少なくとも約９３．０％のＶＬＴを有し、複合フィルムが約３％以下のヘイズ値を有する、方法。
【０２６１】
実施形態１３２．第１の反射防止コーティング配合物を適用するステップが、マイヤーロッド法、グラビア法、ディップコーティング法、スロットダイ法及び他のコーティング方法を使用してコーティングを適用することを含む、実施形態１３１に記載の方法。
【０２６２】
実施形態１３３．反射防止コーティング配合物を乾燥させるステップが、オーブン内でコーティングを乾燥させ、次いで、ＵＶ光、電子ビーム又は他の高エネルギー光線を使用してコーティングを硬化させることを含む、実施形態１３１に記載の方法。
【０２６３】
例
本明細書に記載の概念は、以下の例にさらに記載されるが、例は特許請求の範囲に記載される本発明の範囲を限定するものではない。
【０２６４】
例１
本明細書に記載の実施形態に従って、１１個のサンプル複合フィルムＳ１〜Ｓ１１を形成した。
【０２６５】
第１のサンプル複合フィルムＳ１は、メチルエチルケトン（ＭＥＫ）溶液中に混合した以下の原料成分を含む反射防止コーティング溶液を調製することによって、本明細書に記載の実施形態に従って形成した。原料成分としては、１）３．１０重量部の表面処理シリカナノ粒子（Ｎａｎｏｂｙｋ  ３６５０分散液）、２）１．１重量部のトリメチロプロパントリアクリラート及び９６．５２重量部の１−メトキシ−２−プロパノールを含む、第１のＵＶ硬化性アクリラート結合剤及び３）０．２８重量部の光開始剤（１０．００％固体ＣＰＩ  ６９７６のＭＥＫ溶液）を含む。反射防止コーティング溶液を、＃３マイヤーロッドを使用して７ミルのＳＨ３８  ＰＥＴフィルムの片面にコーティングし、１１０℃のオーブンで３０秒間乾燥させた。次いで、乾燥させたコーティングをＵＶ光で硬化させて、ＰＥＴフィルム上に第１の反射防止コーティングを形成した。次いで、同じ反射防止コーティング溶液を、＃３マイヤーロッドを使用して７ミルのＳＨ３８  ＰＥＴフィルム（ＳＫＣフィルム、韓国）の第２の面にコーティングし、１１０℃のオーブンで３０秒間乾燥させた。次いで、乾燥させたコーティングをＵＶ光で硬化させて、ＰＥＴフィルム上に第２の反射防止コーティングを形成した。
【０２６６】
第２のサンプル複合フィルムＳ２は、メチルエチルケトン溶液中に混合した以下の原料成分を含む反射防止コーティング溶液を調製することによって、本明細書に記載の実施形態に従って形成した。原料成分としては、１）４．００重量部の表面処理シリカナノ粒子（Ｎａｎｏｂｙｋ  ３６５０分散液）、２）０．０８重量部のトリメチロプロパントリアクリラート）及び７５．００重量部の１−メトキシ−２−プロパノールを含む、第１のＵＶ硬化性アクリラート結合剤、３）２０．００重量部のプロピレングリコールモノメチルエーテルアセタートの溶媒並びに４）０．２０重量部の光開始剤（１０．００％固体ＣＰＩ  ６９７６のＭＥＫ溶液）を含む。反射防止コーティング溶液を、＃３マイヤーロッドを使用して７ミルのＳＨ３８  ＰＥＴフィルムの片面にコーティングし、１１０℃のオーブンで３０秒間乾燥させた。次いで、乾燥させたコーティングをＵＶ光で硬化させて、ＰＥＴフィルム上に第１の反射防止コーティングを形成した。次いで、同じ反射防止コーティング溶液を、＃３マイヤーロッドを使用して７ミルのＳＨ３８  ＰＥＴフィルムの第２の面にコーティングし、１１０℃のオーブンで３０秒間乾燥させた。次いで、乾燥させたコーティングをＵＶ光で硬化させて、ＰＥＴフィルム上に第２の反射防止コーティングを形成した。
【０２６７】
第３のサンプル複合フィルムＳ３は、メチルエチルケトン溶液中に混合した原料成分を含む反射防止コーティング溶液を調製することによって、本明細書に記載の実施形態に従って形成した。原料成分としては、１）２．７重量部の表面処理シリカナノ粒子（Ｎａｎｏｂｙｋ  ３６５０分散液）、２）１．２重量部のトリメチロプロパントリアクリラート及び９５．８重量部の１−メトキシ−２−プロパノールを含む、第１のＵＶ硬化性アクリラート結合剤及び３）０．３０重量部の光開始剤（１０．００％固体ＣＰＩ  ６９７６のＭＥＫ溶液）を含む。反射防止コーティング溶液を、＃３マイヤーロッドを使用して７ミルのＳＨ３８  ＰＥＴフィルムの片面にコーティングし、１１０℃のオーブンで３０秒間乾燥させた。次いで、乾燥させたコーティングをＵＶ光で硬化させて、ＰＥＴフィルム上に第１の反射防止コーティングを形成した。次いで、同じ反射防止コーティング溶液を、＃３マイヤーロッドを使用して７ミルのＳＨ３８  ＰＥＴフィルムの第２の面にコーティングし、１１０℃のオーブンで３０秒間乾燥させた。次いで、乾燥させたコーティングをＵＶ光で硬化させて、ＰＥＴフィルム上に第２の反射防止コーティングを形成した。
【０２６８】
第４のサンプル複合フィルムＳ４は、メチルエチルケトン溶液中に混合した以下の原料成分を含む反射防止コーティング溶液を調製することによって、本明細書に記載の実施形態に従って形成した。原料成分としては、１）２．３４重量部の表面処理シリカナノ粒子（Ｎａｎｏｂｙｋ  ３６５０分散液）、２）１．３０重量部のトリメチロプロパントリアクリラート及び９６．０４重量部の１−メトキシ−２−プロパノールを含む、第１のＵＶ硬化性アクリラート結合剤及び３）０．３２重量部の光開始剤（１０．００％固体ＣＰＩ  ６９７６のＭＥＫ溶液）を含む。反射防止コーティング溶液を、＃３マイヤーロッドを使用して７ミルのＳＨ３８  ＰＥＴフィルムの片面にコーティングし、１１０℃のオーブンで３０秒間乾燥させた。次いで、乾燥させたコーティングをＵＶ光で硬化させて、ＰＥＴフィルム上に第１の反射防止コーティングを形成した。次いで、同じ反射防止コーティング溶液を、＃３マイヤーロッドを使用して７ミルのＳＨ３８  ＰＥＴフィルムの第２の面にコーティングし、１１０℃のオーブンで３０秒間乾燥させた。次いで、乾燥させたコーティングをＵＶ光で硬化させて、ＰＥＴフィルム上に第２の反射防止コーティングを形成した。
【０２６９】
第５のサンプル複合フィルムＳ５は、メチルエチルケトン溶液中に混合した以下の原料成分を含む反射防止コーティング溶液を調製することによって、本明細書に記載の実施形態に従って形成した。原料成分としては、１．９７重量部の表面処理シリカナノ粒子（Ｎａｎｏｂｙｋ  ３６５０分散液）、２）１．４０重量部のトリメチロプロパントリアクリラート及び９６．２８重量部の１−メトキシ−２−プロパノールを含む、第１のＵＶ硬化性アクリラート結合剤及び３）０．３５重量部の光開始剤（１０．００％固体ＣＰＩ  ６９７６のＭＥＫ溶液）を含む。反射防止コーティング溶液を、＃３マイヤーロッドを使用して７ミルのＳＨ３８  ＰＥＴフィルムの片面にコーティングし、１１０℃のオーブンで３０秒間乾燥させた。次いで、乾燥させたコーティングをＵＶ光で硬化させて、ＰＥＴフィルム上に第１の反射防止コーティングを形成した。次いで、同じ反射防止コーティング溶液を、＃３マイヤーロッドを使用して７ミルのＳＨ３８  ＰＥＴフィルムの第２の面にコーティングし、１１０℃のオーブンで３０秒間乾燥させた。次いで、乾燥させたコーティングをＵＶ光で硬化させて、ＰＥＴフィルム上に第２の反射防止コーティングを形成した。
【０２７０】
第６のサンプル複合フィルムＳ６は、メチルエチルケトン溶液中に混合した以下の原料成分を含む反射防止コーティング溶液を調製することによって、本明細書に記載の実施形態に従って形成した。原料成分としては、０．８０重量部の表面処理シリカナノ粒子（Ｎａｎｏｂｙｋ  ３６５０分散液）、２）１．８０重量部のトリメチロプロパントリアクリラート及び９６．９５重量部の１−メトキシ−２−プロパノールを含む、第１のＵＶ硬化性アクリラート結合剤及び３）０．４５重量部の光開始剤（１０．００％固体ＣＰＩ  ６９７６のＭＥＫ溶液）を含む。反射防止コーティング溶液を、＃３マイヤーロッドを使用して７ミルのＳＨ３８  ＰＥＴフィルムの片面にコーティングし、１１０℃のオーブンで３０秒間乾燥させた。次いで、乾燥させたコーティングをＵＶ光で硬化させて、ＰＥＴフィルム上に第１の反射防止コーティングを形成した。次いで、同じ反射防止コーティング溶液を、＃３マイヤーロッドを使用して７ミルのＳＨ３８  ＰＥＴフィルムの第２の面にコーティングし、１１０℃のオーブンで３０秒間乾燥させた。次いで、乾燥させたコーティングをＵＶ光で硬化させて、ＰＥＴフィルム上に第２の反射防止コーティングを形成した。
【０２７１】
第７のサンプル複合フィルムＳ７は、メチルエチルケトン溶液中に混合した以下の原料成分を含む反射防止コーティング溶液を調製することによって、本明細書に記載の実施形態に従って形成した。原料成分としては、１．２０重量部の表面処理シリカナノ粒子（Ｎａｎｏｂｙｋ  ３６５０分散液）、２）１．６０重量部のトリメチロプロパントリアクリラート及び９６．８０重量部の１−メトキシ−２−プロパノールを含む、第１のＵＶ硬化性アクリラート結合剤及び３）０．４０重量部の光開始剤（１０．００％固体ＣＰＩ  ６９７６のＭＥＫ溶液）を含む。反射防止コーティング溶液を、＃３マイヤーロッドを使用して７ミルのＳＨ３８  ＰＥＴフィルムの片面にコーティングし、１１０℃のオーブンで３０秒間乾燥させた。次いで、乾燥させたコーティングをＵＶ光で硬化させて、ＰＥＴフィルム上に第１の反射防止コーティングを形成した。次いで、同じ反射防止コーティング溶液を、＃３マイヤーロッドを使用して７ミルのＳＨ３８  ＰＥＴフィルムの第２の面にコーティングし、１１０℃のオーブンで３０秒間乾燥させた。次いで、乾燥させたコーティングをＵＶ光で硬化させて、ＰＥＴフィルム上に第２の反射防止コーティングを形成した。
【０２７２】
第８のサンプル複合フィルムＳ８は、メチルエチルケトン溶液中に混合した以下の原料成分を含む反射防止コーティング溶液を調製することによって、本明細書に記載の実施形態に従って形成した。原料成分としては、１．６０重量部の表面処理シリカナノ粒子（Ｎａｎｏｂｙｋ  ３６５０分散液）、２）１．５０重量部のトリメチロプロパントリアクリラート及び９６．５２重量部の１−メトキシ−２−プロパノールを含む、第１のＵＶ硬化性アクリラート結合剤及び３）０．３８重量部の光開始剤（１０．００％固体ＣＰＩ  ６９７６のＭＥＫ溶液）を含む。反射防止コーティング溶液を、＃３マイヤーロッドを使用して７ミルのＳＨ３８  ＰＥＴフィルムの片面にコーティングし、１１０℃のオーブンで３０秒間乾燥させた。次いで、乾燥させたコーティングをＵＶ光で硬化させて、ＰＥＴフィルム上に第１の反射防止コーティングを形成した。次いで、同じ反射防止コーティング溶液を、＃３マイヤーロッドを使用して７ミルのＳＨ３８  ＰＥＴフィルムの第２の面にコーティングし、１１０℃のオーブンで３０秒間乾燥させた。次いで、乾燥させたコーティングをＵＶ光で硬化させて、ＰＥＴフィルム上に第２の反射防止コーティングを形成した。
【０２７３】
第９のサンプル複合フィルムは、メチルエチルケトン溶液中に混合した以下の原料成分を含む反射防止コーティング溶液を調製することによって、本明細書に記載の実施形態に従って形成した。原料成分としては、１．２０重量部の表面処理シリカナノ粒子（Ｎａｎｏｂｙｋ  ３６５０分散液）、２）１．６０重量部のトリメチロプロパントリアクリラート及び９５．８０重量部のプロピレングリコールモノメチルエーテルアセタートを含む、第１のＵＶ硬化性アクリラート結合剤、３）０．２０重量部のスリップ剤（１０．００％固体Ｔｅｇｏ  Ｒａｄ  ２５００のＭＥＫ溶液）並びに４）１．２０重量部の光開始剤（１０．００％固体ＣＰＩ  ６９７６のＭＥＫ溶液）を含む。反射防止コーティング溶液を、＃３マイヤーロッドを使用して７ミルのＳＨ３８  ＰＥＴフィルムの片面にコーティングし、１１０℃のオーブンで３０秒間乾燥させた。次いで、乾燥させたコーティングをＵＶ光で硬化させて、ＰＥＴフィルム上に第１の反射防止コーティングを形成した。次いで、同じ反射防止コーティング溶液を、＃３マイヤーロッドを使用して７ミルのＳＨ３８  ＰＥＴフィルムの第２の面にコーティングし、１１０℃のオーブンで３０秒間乾燥させた。次いで、乾燥させたコーティングをＵＶ光で硬化させて、ＰＥＴフィルム上に第２の反射防止コーティングを形成した。
【０２７４】
第１０のサンプル複合フィルムＳ１０は、上記の第９のサンプル複合フィルムＳ９に記載されているように反射防止コーティング溶液を調製することにより、本明細書に記載の実施形態に従って形成した。反射防止コーティング溶液を、＃３マイヤーロッドを使用して７ミルのＳＨ３８  ＰＥＴフィルムの片面にコーティングし、１１０℃のオーブンで３０秒間乾燥させた。次いで、乾燥させたコーティングをＵＶ光で硬化させて、ＰＥＴフィルム上に第１の反射防止コーティングを形成した。次いで、同じ反射防止コーティング溶液を、＃３マイヤーロッドを使用して７ミルのＳＨ３８  ＰＥＴフィルムの第２の面にコーティングし、１１０℃のオーブンで３０秒間乾燥させた。次いで、乾燥させたコーティングをＵＶ光で硬化させて、ＰＥＴフィルム上に第２の反射防止コーティングを形成した。Ｓ９に記載したものと同じ反射防止コーティング溶液を、上記の手順に従って、２ミルのＭｅｌｉｎｅｘ  ４５３  ＰＥＴフィルム（ＤｕＰｏｎｔ）の両面にコーティングし、ＵＶ硬化させた。第１の感圧接着剤（ＰＳＡ）コーティング（固体８．３％のＡｒｏｓｅｔ  １４５２のＭＥＫ及びトルエン溶液）を、ＡＲコーティングされた２ミルのＰＥＴフィルムの片面に約４．０  μｍのＰＳＡコーティング厚で適用した（１１０℃オーブンで２分間乾燥）。次いで、第１のＡＲコーティングされた７ミルのＰＥＴフィルムを、ＡＲコーティングされた２ミルのＭｅｌｉｎｅｘ  ４５３  ＰＥＴフィルムの第１のＰＳＡコーティングに積層した。
【０２７５】
第１１のサンプル複合フィルムＳ１１は、上記の第９のサンプル複合フィルムＳ９に記載されているように反射防止コーティング溶液を調製することにより、本明細書に記載の実施形態に従って形成した。反射防止コーティング溶液を、＃３マイヤーロッドを使用して７ミルのＳＨ３８  ＰＥＴフィルムの片面にコーティングし、１１０℃のオーブンで３０秒間乾燥させた。次いで、乾燥させたコーティングをＵＶ光で硬化させて、ＰＥＴフィルム上に第１の反射防止コーティングを形成した。次いで、同じ反射防止コーティング溶液を、＃３マイヤーロッドを使用して７ミルのＳＨ３８  ＰＥＴフィルムの第２の面にコーティングし、１１０℃のオーブンで３０秒間乾燥させた。次いで、乾燥させたコーティングをＵＶ光で硬化させて、ＰＥＴフィルム上に第２の反射防止コーティングを形成した。Ｓ９に記載したものと同じ反射防止コーティング溶液を、上記の手順に従って、２ミルのＭｅｌｉｎｅｘ  ４５３  ＰＥＴフィルム（ＤｕＰｏｎｔ）の両面にコーティングし、ＵＶ硬化させた（２枚のＡＲコーティングされた２ミルのＭｅｌｉｎｅｘ  ４５３  ＰＥＴフィルムを同じ方法で作製した）。第１の感圧接着剤（ＰＳＡ）（固体８．３％のＡｒｏｓｅｔ  １４５２のＭＥＫ及びトルエン溶液）コーティングを、第１のＡＲコーティングされた２ミルのＰＥＴフィルムの片面に約４．０  μｍのＰＳＡコーティング厚で適用した（１１０℃のオーブンで２分間乾燥）。次いで、第１のＡＲコーティングされた７ミルのＰＥＴフィルムを、ＡＲコーティングされた２ミルのＭｅｌｉｎｅｘ  ４５３  ＰＥＴフィルムの第１のＰＳＡコーティングに積層して、９ミルの複合フィルムを作製した。第２のＰＳＡ（固体８．３％のＡｒｏｓｅｔ  １４５２のＭＥＫ及びトルエン溶液）を、第２の、ＡＲコーティングされた２ミルのＭｅｌｉｎｅｘ  ４５３  ＰＥＴフィルムの２枚目の片面に適用した（１１０°Ｃのオーブンで２分間乾燥）。次に、上記の９ミルのＡＲコーティングされた複合フィルムの２ミルの面を、第２のＰＳＡコーティング上に積層した。
【０２７６】
３つの比較サンプル複合フィルムＣＳ１〜ＣＳ３を形成した。
【０２７７】
第１の比較サンプル複合フィルムＣＳ１は、メチルエチルケトン溶液中に混合した以下の原料成分を含む反射防止コーティング溶液を調製することによって形成した。原料成分としては、１）４．７重量部の表面処理シリカナノ粒子（Ｎａｎｏｂｙｋ  ３６５０分散液）、２）０．６重量部のトリメチロプロパントリアクリラート及び９４．５５重量部の１−メトキシ−２−プロパノールを含む、第１のＵＶ硬化性アクリラート結合剤及び３）０．１５重量部の光開始剤（１０．００％固体ＣＰＩ  ６９７６のＭＥＫ溶液）を含む。反射防止コーティング溶液を、＃３マイヤーロッドを使用して７ミルのＳＨ３８  ＰＥＴフィルムの片面にコーティングし、１１０℃のオーブンで３０秒間乾燥させた。次いで、乾燥させたコーティングをＵＶ光で硬化させて、ＰＥＴフィルム上に第１の反射防止コーティングを形成した。次いで、同じ反射防止コーティング溶液を、＃３マイヤーロッドを使用して７ミルのＳＨ３８  ＰＥＴフィルムの第２の面にコーティングし、１１０℃のオーブンで３０秒間乾燥させた。次いで、乾燥させたコーティングをＵＶ光で硬化させて、ＰＥＴフィルム上に第２の反射防止コーティングを形成した。
【０２７８】
第２の比較サンプル複合フィルムＣＳ２は、メチルエチルケトン溶液中に混合した以下の原料成分を含む反射防止コーティング溶液を調製することによって形成した。原料成分としては、１）５．０重量部の表面処理シリカナノ粒子（Ｎａｎｏｂｙｋ  ３６５０分散液）、２）０．５０重量部のトリメチロプロパントリアクリラート及び９４．３７重量部の１−メトキシ−２−プロパノールを含む、第１のＵＶ硬化性アクリラート結合剤及び３）０．１３重量部の光開始剤（１０．００％固体ＣＰＩ  ６９７６のＭＥＫ溶液）を含む。反射防止コーティング溶液を、＃３マイヤーロッドを使用して７ミルのＳＨ３８  ＰＥＴフィルムの片面にコーティングし、１１０℃のオーブンで３０秒間乾燥させた。次いで、乾燥させたコーティングをＵＶ光で硬化させて、ＰＥＴフィルム上に第１の反射防止コーティングを形成した。次いで、同じ反射防止コーティング溶液を、＃３マイヤーロッドを使用して７ミルのＳＨ３８  ＰＥＴフィルムの第２の面にコーティングし、１１０℃のオーブンで３０秒間乾燥させた。次いで、乾燥させたコーティングをＵＶ光で硬化させて、ＰＥＴフィルム上に第２の反射防止コーティングを形成した。
【０２７９】
第３の比較サンプル複合フィルムＣＳ３は、上記の第９のサンプル複合フィルムＳ９に記載されているように反射防止コーティング溶液を調製することにより、本明細書に記載の実施形態に従って形成した。反射防止コーティング溶液を、＃３マイヤーロッドを使用して７ミルのＳＨ３８  ＰＥＴフィルムの片面にコーティングし、１１０℃のオーブンで３０秒間乾燥させた。次いで、乾燥させたコーティングをＵＶ光で硬化させて、ＰＥＴフィルム上に第１の反射防止コーティングを形成した。次いで、同じ反射防止コーティング溶液を、＃３マイヤーロッドを使用して７ミルのＳＨ３８  ＰＥＴフィルムの第２の面にコーティングし、１１０℃のオーブンで３０秒間乾燥させた。次いで、乾燥させたコーティングをＵＶ光で硬化させて、ＰＥＴフィルム上に第２の反射防止コーティングを形成した。第１の感圧接着剤（ＰＳＡ）（固体８．３％のＡｒｏｓｅｔ  １４５２のＭＥＫ及びトルエン中溶液）コーティングを、２ミルのＭｅｌｉｎｅｘ  ４５３  ＰＥＴフィルムの片面に適用した（１１０℃のオーブンで２分間乾燥）。次いで、第１のＡＲコーティングされた７ミルのＰＥＴフィルムを、２ミルのＭｅｌｉｎｅｘ  ４５３  ＰＥＴフィルムの第１のＰＳＡコーティングに積層した。
【０２８０】
サンプル複合フィルムＳ１〜Ｓ８並びに比較サンプル複合フィルムＣＳ１及びＣＳ２のそれぞれの乾燥反射防止コーティングの組成を、以下の表１にまとめる。
【表１】
2021530728.tif 000003
【０２８１】
サンプル複合フィルムＳ１〜Ｓ８並びに比較サンプル複合フィルムＣＳ１及びＣＳ２は、ＢＹＫ  Ｇａｒｄｎｅｒで可視光透過率（ＶＬＴ）及びヘイズ値で測定された。ＶＬＴとヘイズ値の測定結果を以下の表２にまとめる。
【表２】
2021530728.tif 000004
【０２８２】
上記の一般的な説明又は例に記載した作業すべてが必要なわけではなく、特定の作業の一部が不要である場合があり、記載した作業に加えて１つ以上の作業が実施され得ることに留意されたい。さらに、作業を示した順序は、必ずしも作業を実施する順序ではない。
【０２８３】
特定の実施形態に関して、利益、他の利点及び問題の解決策を上述した。ただし、利益、利点、問題の解決策並びに利益、利点又は解決策を生じさせ得る、又はより顕著にし得るいずれの特徴も、特許請求の範囲の一部又は全部の極めて重要な、所要の又は本質的な特徴とみなすべきものではない。
【０２８４】
本明細書に記載の実施形態の明細書及び例示は、様々な実施形態の構造の一般的な理解を提供することを意図する。明細書及び例示は、本明細書に記載の構造又は方法を使用する装置及びシステムの要素及び特徴の全ての徹底的及び包括的説明として機能することを意図しない。別個の実施形態はまた、単一の実施形態において組合せて提供されてもよく、反対に、簡潔さのために単一の実施形態の文脈に記載の様々な特徴もまた、別個に又は任意の下位組合せで提供されてもよい。さらに、範囲内に記載の値への言及は、その範囲内の各値及び全ての値を含む。多数の他の実施形態は、本明細書を読んだ後にのみ当業者に明らかとなり得る。構造的置換、論理的置換、又は別の変更が本開示の範囲から逸脱することなくなされることができるように、他の実施形態が使用され、かつそれから派生してもよい。したがって、本開示は、制限的であるよりも、むしろ例証的であるとみなされるべきである。
【図１】
2021530728.tif 000005
【図２】
2021530728.tif 000006
【図３】
2021530728.tif 000007
【図４】
2021530728.tif 000008
【図５ａ】
2021530728.tif 000009
【図５ｂ】
2021530728.tif 000010
【図６ａ】
2021530728.tif 000011
【図６ｂ】
2021530728.tif 000012
【国際調査報告】
2021530728.tif 000013
2021530728.tif 000014
2021530728.tif 000015